(57)【要約】  はんだリフロー処理を使用してプリント回路基板上に搭載するのに適するエネルギー貯蔵装置が開示される。装置は、正極内部接点及び負極内部接点（金属接触パッド）を有する密閉ハウジング本体（例えば、蓋が取り付けられた下部本体）を含み、正極内部接点及び負極内部接点は本体内に配置されて、正極外部接点及び負極外部接点にそれぞれ電気的に連通している。外部接点の各々は、本体の外部へ電気通信を提供し、また本体の外表面に配置されてもよい。電気二重層キャパシタ（ＥＤＬＣ）（ウルトラキャパシタ又はスーパーキャパシタとも呼ばれる）エネルギー貯蔵セルは、交互の電極層及び電気絶縁性セパレーター層のスタックを含む本体内の空胴内に配置される。電解質は空胴内に配置され、電極層を湿らせる。正極リードは１つ以上の電極層の第１グループを正極内部接点に電気的に接続し、負極リードは１つ以上の電極層の第２グループを負極内部接点に電気的に接続する。【選択図】図３
2020536391.tif 000002
【特許請求の範囲】
【請求項１】
はんだリフロー処理を使用してプリント回路基板上に搭載するのに適するエネルギー貯蔵装置であって、
密封されたハウジング本体であって、前記本体内にそれぞれ配置され、正極外部接点及び負極外部とそれぞれ電気的に連通して正極内部接点及び負極内部接点を備え、前記外部接点の各々が前記本体の外部へ電気通信を提供するハウジング本体と、
前記本体の空胴内に配置され、交互の電極層及び電気絶縁性セパレーター層のスタックからなる電気二重層キャパシタ（ＥＤＬＣ）エネルギー貯蔵セルと、
前記空胴内に配置され、前記電極層を湿らせる電解液と、
１つ以上の前記電極層の第１グループを前記正極内部接点に電気的に接続する正極リードと、
１つ以上の前記電極層の第２グループを前記負極内部接点に電気的に接続する負極リードと、
を備えるエネルギー貯蔵装置。
【請求項２】
前記電極層の各々は、結合剤を実質的に含まない、主として炭素質材料からなるエネルギー貯蔵媒体を備える、請求項１の装置。
【請求項３】
エネルギー貯蔵媒体は、空所を画成するカーボンナノチューブのネットワークと、前記空所に配置され、前記カーボンナノチューブのネットワークによって結合された炭素質材料と、を備える、請求項２の装置。
【請求項４】
少なくとも１つの電極層は、導電性の集電体層の対向面に配置されたエネルギー貯蔵媒体を有する両面電極層を備える、請求項３の装置。
【請求項５】
本体と物理的に接触する前記エネルギー貯蔵セルの表面は、電気絶縁材料からなる、いずれかの前記請求項の装置。
【請求項６】
前記電極層の各々は、正極リード及び負極リードの一方に付着された導電性タブを備える、いずれかの前記請求項の装置。
【請求項７】
前記内部接点のうちの１つの近くに配置され、前記装置の動作中に前記内部接点と前記電解液との間の電気化学反応を制限するように構成された防食機能部を備える、いずれかの前記請求項の装置。
【請求項８】
前記内部接点は前記電解液に対して比較的高い電気化学活性を有する第１の物質を備え、前記防食機能部は前記電解液に対して前記第１の物質より比較的低い電気化学活性を有する第２の物質の保護層を備え、前記保護層は前記第１の物質と前記電解液との間の接触を防止するように配置される、請求項７の装置。
【請求項９】
前記保護層はシーラントの層を備える、請求項８の装置。
【請求項１０】
前記保護層は、第１の物質の表面に配置された金属層を備える、請求項８の装置。
【請求項１１】
前記保護層は、前記第１の物質の表面に配置された金属層と、前記金属層に配置されたシーラント層と、を備える、請求項８の装置。
【請求項１２】
前記金属層において、少なくとも前記内部接点の一部を被覆し、前記シーラント層によって固定された金属シムを備える、請求項１１の装置。
【請求項１３】
前記本体の内表面は、前記防食機能部の少なくとも一部を受容するように構成された凹設部を備える、請求項７〜１２のいずれか１項に記載の装置。
【請求項１４】
前記正極又は負極リードの一部は、前記防食機能部を貫通して延びて前記内部接点のうちの１つに接続する、請求項７〜１３のいずれか１項に記載の装置。
【請求項１５】
前記防食機能部はアルミニウム金属層を備える、請求項７〜１４のいずれか１項に記載の装置。
【請求項１６】
前記防食機能部はエポキシシーラントを備える、請求項７〜１５のいずれか１項に記載の装置。
【請求項１７】
前記電解液及び前記エネルギー貯蔵セルと前記空胴の表面との接触を防止するように構成された、前記エネルギー貯蔵セル及び前記電解液を囲む電気絶縁性エンベロープバリアを更に備える、いずれかの前記請求項の装置。
【請求項１８】
前記リードは前記エネルギー貯蔵セルから前記内部接点まで前記バリアを貫通して延びる、請求項１７の装置。
【請求項１９】
前記バリアは、前記リードに加熱封止されて、前記バリアエンベロープ内からの電解液の漏れを防止する、請求項１８の装置。
【請求項２０】
前記本体は、プリント回路基板上に表面実装するために構成されたチップであり、ここでは、そのように実装された時、前記チップは、前記プリント回路基板の主面から上に約５．０ｍｍ以下だけ延びる、いずれかの前記請求項の装置。
【請求項２１】
前記本体は、プリント回路基板上に表面実装するために構成されたチップであり、ここでは、そのように実装された時、前記チップは、前記プリント回路基板の主面から上に約４．０ｍｍ以下だけ延びる、いずれかの前記請求項の装置。
【請求項２２】
前記本体は、プリント回路基板上に表面実装するために構成されたチップであり、ここでは、そのように実装された時、前記チップは、前記プリント回路基板の主面から上に約３．０ｍｍ以下だけ延びる、いずれかの前記請求項の装置。
【請求項２３】
少なくとも２．０Ｖの動作電圧を有する、いずれかの前記請求項の装置。
【請求項２４】
少なくとも２．１Ｖの動作電圧を有する、いずれかの前記請求項の装置。
【請求項２５】
少なくとも２．５Ｖの動作電圧を有する、いずれかの前記請求項の装置。
【請求項２６】
少なくとも３．０Ｖの動作電圧を有する、いずれかの前記請求項の装置。
【請求項２７】
少なくとも３００ｍＦのキャパシタンスを有する、いずれかの前記請求項の装置。
【請求項２８】
少なくとも４００ｍＦのキャパシタンスを有する、いずれかの前記請求項の装置。
【請求項２９】
少なくとも４．０Ｊ／ｃｃのエネルギー密度を有する、いずれかの前記請求項の装置。
【請求項３０】
少なくとも１５Ｗ／ｃｃのピークパワー密度を有する、いずれかの前記請求項の装置。
【請求項３１】
少なくとも２０Ｗ／ｃｃのピークパワー密度を有する、いずれかの前記請求項の装置。
【請求項３２】
少なくとも２２Ｗ／ｃｃのピークパワー密度を有する、いずれかの前記請求項の装置。
【請求項３３】
５００ｍΩ以下の等価直列抵抗を有する、いずれかの前記請求項の装置。
【請求項３４】
４００ｍΩ以下の等価直列抵抗を有する、いずれかの前記請求項の装置。
【請求項３５】
３００ｍΩ以下の等価直列抵抗を有する、いずれかの前記請求項の装置。
【請求項３６】
３０％未満のキャパシタンス劣化及び１００％未満の等価直列抵抗増加を示しつつ、少なくとも２．０Ｖの動作電圧及び少なくとも６５°Ｃの動作温度で、少なくとも２，０００時間の動作寿命を有する、いずれかの前記請求項の装置。
【請求項３７】
３０％未満のキャパシタンス劣化及び１００％未満の等価直列抵抗増加を示しつつ、少なくとも２．０Ｖの動作電圧及び少なくとも８５°Ｃの動作温度で、少なくとも２，０００時間の動作寿命を有する、いずれかの前記請求項の装置。
【請求項３８】
３０％未満のキャパシタンス劣化及び１００％未満の等価直列抵抗増加を示しつつ、少なくとも２．０Ｖの動作電圧及び少なくとも１００°Ｃの動作温度で、少なくとも２，０００時間の動作寿命を有する、いずれかの前記請求項の装置。
【請求項３９】
少なくとも２００°Ｃのピーク温度で、少なくとも３０秒の少なくとも１回の温度サイクルを有するリフロー処理を使用して、前記装置をプリント回路基板にはんだ付けした後に、前記動作寿命が発生する、請求項３６〜３８のいずれか１項の装置。
【請求項４０】
少なくとも２００°Ｃのピーク温度で、少なくともそれぞれが３０秒の少なくとも４回の温度サイクルを有するリフロー処理を使用して、前記装置をプリント回路基板にはんだ付けした後に、前記動作寿命が発生する、請求項３５のいずれか１項の装置。
【請求項４１】
前記エネルギー貯蔵セルは、前記回路基板に搭載された少なくとも１つの追加要素にバックアップ電力を提供する、いずれかの前記請求項の装置。
【請求項４２】
前記電解液はイオン性液体を含む、いずれかの前記請求項の装置。
【請求項４３】
前記電解液は更に塩を含む、請求項４２の装置。
【請求項４４】
前記電解液は更に溶媒を含む、請求項４２又は請求項４３の装置。
【請求項４５】
前記ハウジング本体は気密に密閉される、いずれかの前記請求項の装置。
【請求項４６】
前記エネルギー貯蔵セルを収納している前記ハウジング本体の前記空胴内では、ハロゲン化物イオンの総濃度は約１，０００ｐｐｍを下回るように保持される、いずれかの前記請求項の装置。
【請求項４７】
前記エネルギー貯蔵セルを収納している前記ハウジング本体の前記空胴内では、金属種不純物は約１，０００ｐｐｍを下回るように保持される、いずれかの前記請求項の装置。
【請求項４８】
前記エネルギー貯蔵セルを収納している前記ハウジング本体の前記空胴内では、ブロモエタン、塩化エチル、１−ブロモブタン、１−クロロブタン、１−メチルイミダゾール、酢酸エチル、及び塩化メチレン、の不純物は、約１，０００ｐｐｍを下回るように保持される、いずれかの前記請求項の装置。
【請求項４９】
前記エネルギー貯蔵セルを収納している前記ハウジング本体の前記空胴内では、水分は約１００ｐｐｍを下回るように保持される、いずれかの前記請求項の装置。
【請求項５０】
前記エネルギー貯蔵セルを収納している前記ハウジング本体の前記空胴内では、ハロゲン化物不純物は約２００ｐｐｍを下回るように保持される、いずれかの前記請求項の装置。
【請求項５１】
前記装置は、前記密封されたハウジング本体に収納された単一のエネルギー貯蔵セルを備える、いずれかの前記請求項の装置。
【請求項５２】
２．１Ｖの動作電圧で少なくとも６５°Ｃの動作温度を有している、いずれかの前記請求項の装置。
【請求項５３】
２．１Ｖの動作電圧で少なくとも８５°Ｃの動作温度を有している、いずれかの前記請求項の装置。
【請求項５４】
２．１Ｖの動作電圧で少なくとも１００°Ｃの動作温度を有している、いずれかの前記請求項の装置。
【請求項５５】
前記電解液は、１−（３−シアノプロピル）−３−メチルイミダゾリウム、１、２−ジメチル−３−プロピルイミダゾリウム、１、３−ビス（３−シアノプロピル）イミダゾリウム、１、３−ジエトキシイミダゾリウム、１−ブチル−１−メチルピペリジニウム、１−ブチル−２、３−ジメチルイミダゾリウム、１−ブチル−３−メチルイミダゾリウム、１−ブチル−４−メチルピリジニウム、１−ブチルピリジニウム、１−デシル−３−メチルイミダゾリウム、１−エチル−３−メチルイミダゾリウム、３−メチル−１−プロピルピリジニウム、及び１−ブチル−１−メチルピロリジニウム  ビス（トリフルオロメチルスルホニル）イミド、からなるリストから選択されたカチオンを含む、いずれかの前記請求項の装置。
【請求項５６】
前記電解液は、ビス（トリフルオロメタンスルフォナート）イミド、トリス（トリフルオロメタンスルフォナート）メチド、ジシアナミド、テトラフルオロボラート、ヘキサフルオロホスファート、トリフルオロメタンスルフォナート、ビス（ペンタフルオロエタンスルフォナート）イミド、チオシアナート、トリフルオロ（トリフルオロメチル）ボラート、スピロ−（１、１’）−ビピロリジニウムテトラフルオロボラート塩、他の潜在的な塩であるテトラエチルアンモニウムテトラフルオロボラート、及びそれらの組合せ、同様に適切と認められるような他の等価物からなるリストから選択されたアニオンを含む、いずれかの前記請求項の装置。
【請求項５７】
前記電解液は、アセトニトリル、アミド、ベンゾニトリル、ブチロラクトン、環状エーテル、炭酸ジブチル、炭酸ジエチル、ジエチルエーテル、ジメトキシエタン、炭酸ジメチル、ジメチルホルムアミド、ジメチルスルホン、ジオキサン、ジオキソラン、ギ酸エチル、炭酸エチレン、炭酸エチルメチル、ラクトン、鎖状エーテル、ギ酸メチル、プロピオン酸メチル、メチルテトラヒドロフラン、ニトリル、ニトロベンゼン、ニトロメタン、ｎ−メチルピロリドン、炭酸プロピレン、スルフォラン、スルホン、テトラヒドロフラン、テトラメチレンスルフォン、チオフェン、エチレングリコール、ジエチレングリコール、トリエチレングリコール、ポリエチレングリコール、炭酸エステル、γ−ブチロラクトン、ニトリル、トリシアノヘキサン、ブチロニトリル、炭酸エチレン、及びメチレンジクロリド、からなるリストから選択された溶媒を含む、いずれかの前記請求項の装置。
【請求項５８】
前記電解液はゲルを含む、いずれかの前記請求項の装置。
【請求項５９】
電解液は固体電解質を含む、いずれかの前記請求項の装置。
【請求項６０】
前記スタックは、前記電解液内のカチオン及びアニオンの相対的サイズに基づいて前記スタックを質量の釣り合いを促進するように構成された不等数の正極層及び負極層を含む、いずれかの前記請求項の装置。
【請求項６１】
はんだリフロー処理を使用してプリント回路基板上に搭載するのに適するエネルギー貯蔵装置を作成するための方法であって、
交互の電極層及び電気絶縁性セパレーター層のスタックを含む電気二重層キャパシタ（ＥＤＬＣ）エネルギー貯蔵セルを形成すること、
前記本体内部に配置された正極内部接点及び負極内部接点を含むハウジング本体内に、前記エネルギー貯蔵セルを配置すること、
前記本体に少なくとも部分的に電解液を充填して前記電極層を湿らせること、
正極リードを１つ以上の前記電極層の第１グループから前記正極内部接点に電気的に接続すること、
負極リードを１つ以上の前記電極層の第２グループから前記負極内部接点に電気的に接続すること、及び
前記エネルギー貯蔵セルが内部に配置された前記ハウジング本体を密閉すること、
を備える方法。
【請求項６２】
前記ハウジング本体を密閉することは前記ハウジング本体を気密に密閉することを備える、請求項６１の方法。
【請求項６３】
プリント回路基板上に搭載されたデバイスにエネルギーを提供する方法であって、
はんだリフロー処理を使用して、前記プリント回路基板に、請求項１〜６０のうちのいずれか１項に記載された装置を搭載すること、及び
動作電圧と動作温度で前記装置を繰り返し充放電させてエネルギーをデバイスに提供すること、を備え
前記動作電圧は少なくとも２Ｖであり、また、前記動作温度は少なくとも６５°Ｃである、方法。
【請求項６４】
前記動作温度は少なくとも８５°Ｃである、請求項６３の方法。
【請求項６５】
前記装置が３０％未満のキャパシタンス劣化及び１００％未満の等価直列抵抗増加を示している間、少なくとも２，０００時間、動作電圧及び動作温度で前記装置を繰り返し充放電させてエネルギーをデバイスに提供することを備える、請求項６３〜６４のいずれかの方法。
【発明の詳細な説明】
【技術分野】
【０００１】
関連出願の相互参照
この出願は、３７ＣＦＲ§１．５３（ｂ）の下で出願され、更に、３５ＵＳＣ§１．１１９（ｅ）の下で２０１７年１０月３日に出願された「Chip Ultracapacitor（チップ・ウルトラキャパシタ）」と題する、以前に出願された仮出願６２／５６７，７５２の利益を主張するものであり、如何なる目的でも該出願の内容全体を参照により本明細書に援用する。
【０００２】
ここに開示された本発明は、エネルギー蓄積装置に関し、特に、電気回路基板に搭載するように構成されたウルトラキャパシタに関するものである。
【背景技術】
【０００３】
無数の装置が、回路基板に配置された構成部品を有する電子装置を利用している。全ての電子装置でのように、有効な電源はそれらの構成部品に電力を供給するために必要な要件である。回路基板上で局所的電力を供給するための1つの技術は、バッテリーやキャパシタのようなエネルギー蓄積装置の使用を含む。
【０００４】
一般的に、従来のキャパシタは1 kg当たり約360ジュール未満の比エネルギーを供給し、一方、従来のアルカリバッテリーは約５９０ｋｊ／ｋｇの密度を有する。ウルトラキャパシタ（スーパーキャパシタとも呼ばれる）は、充電式バッテリーよりも、遙かに速く充放電することができるし、遙かに多くの充放電サイクルに耐えることができる。これにより、ウルトラキャパシタを実装することが、電気技術者にとって魅力的な解決策になる。
【０００５】
第１の設計上の障害は、典型的なウルトラキャパシタが所与の充電に対して従来のバッテリーより著しく大きくなりえるということである。パワー密度が向上しても、他の問題は、指向されるプロセスである。すなわち、電気回路の組立てには、構成部品の回路基板へのはんだ付けを必要とする。この「リフロー処理」は、従来のウルトラキャパシタを劣化させたり破壊したりするのに充分な大きさの熱を発生させる。従って、ウルトラキャパシタの使用は回路基板上に搭載される電子装置に電力を供給するための魅力的な解決策かもしれないが、この解決策は高電源出力を必要とするコンパクト設計には利用できていない。その他にも、既存のウルトラキャパシタ技術に関する更なる問題は、そのような構成部品の限定的な寿命である。
【発明の概要】
【発明が解決しようとする課題】
【０００６】
必要とされるものは、回路基板上に配置された電気部品に電力を供給するのに役立つウルトラキャパシタである。好ましくは、ウルトラキャパシタは、構成部品のどんどん縮小しているサイズに適するコンパクト設計を提供し、リフロー処理に耐えることができ、そして有用な動作寿命を提供することである。
【課題を解決するための手段】
【０００７】
或る態様では、はんだリフロー処理を使用してプリント回路基板上に搭載するのに適するエネルギー貯蔵装置が開示される。幾つかの実施例では、該装置は、正極内部接点及び負極内部接点（例えば、金属接触パッド）を有する密閉ハウジング本体（例えば、蓋が取り付けられた下部本体）を含み、正極内部接点及び負極内部接点は本体内に配置され、また正極外部接点及び負極外部接点にそれぞれ電気的に連通している。外部接点の各々は、本体の外部へ電気通信を提供し、また該本体の外表面に配置されてもよい。電気二重層キャパシタ（ＥＤＬＣ）（ここでは、ウルトラキャパシタ又はスーパーキャパシタとも呼ばれる）エネルギー貯蔵セルは、交互の電極層及び電気絶縁性セパレーター層のスタックを含む本体内の空胴内に配置される。電解液は空胴内に配置され、電極層を湿らせる。正極リードは１つ以上の電極層の第１グループを正極内部接点に電気的に接続し、負極リードは１つ以上の電極層の第２グループを負極内部接点に電気的に接続する。
【０００８】
幾つかの実施例では、電極層の各々は、結合剤を実質的に含まない、主として炭素質材料からなるエネルギー貯蔵媒体を含む。幾つかの実施例では、エネルギー貯蔵媒体は、空所を画成するカーボンナノチューブのネットワークと、該空所に配置され、カーボンナノチューブのネットワークによって結合された炭素質材料（例えば、活性炭）と、を含む。幾つかの実施例では、少なくとも１つの電極層は、導電性の集電体層の対向面に配置されたエネルギー貯蔵媒体を有する両面電極層を含む。
【０００９】
幾つかの実施例では、本体に物理的に接触するエネルギー貯蔵セルの表面は、電気絶縁材料（例えば、層セパレーター材料、或いは幾つかの実施例では、セルの周りに配置された絶縁性エンベロープバリア）からなる。
【００１０】
幾つかの実施例では、電極層の各々は、正極リード及び負極リードのいずれか一方に付着された導電性タブを含む。例えば、正極電極のグループは、例えば、超音波溶接又は他の適切な技術を用いて、正極リードに接続されたタブを含んでもよい（また、負極の場合にも同様に）。
【００１１】
様々な実施例では、動作中に電解液に接触するかもしれない本装置の電気化学的に活性な部分を絶縁することによって、腐食及び他の関連する有害な影響を防ぐことが望ましい。従って、幾つかの実施例は、１つ以上の防食機能部、例えば、内部接点のうちの１つの近くに配置され、動作中に該内部接点と電解液との間の電気化学反応を制限するように構成された機能部、を含む。幾つかの実施例では、内部接点は電解液に対して比較的高い電気化学活性を有する第１の物質を含み、防食機能部は電解液に対して第１の物質より比較的低い電気化学活性を有する第２の物質の保護層を含み、該保護層は第１の物質と電解液との間の接触を防止するように配置されている。幾つかの実施例では、保護層は、例えば、ここに記載された種類のシーラントの層を含む。幾つかの実施例では、保護層は、第１の物質の表面に配置された金属層を含む。幾つかの実施例では、保護層は、第１の物質の表面に配置された金属層と、金属層に配置されたシーラント層と、を含む。幾つかの実施例では、金属層は、シーラント層によって（例えば、内部接点に）固定された、又は部分的に固定された金属のシムを含む。幾つかの実施例では、本体の内表面は、防食機能部の少なくとも一部を受容するように構成された凹設部を含む。幾つかの実施例では、正極又は負極リードの一部は、防食機能部を貫通して延びて内部接点のうちの１つに接続する。幾つかの実施例では、防食機能部はアルミニウム金属層を含む。幾つかの実施例では、防食機能部はエポキシシーラントを含む。
【００１２】
幾つかの実施例は、電解液及びエネルギー貯蔵セルと空胴の表面との接触を防止するように構成された、エネルギー貯蔵セル及び電解液を囲む電気絶縁性エンベロープバリアを含む。幾つかの実施例では、リードはエネルギー貯蔵セルから内部接点までバリアを貫通して延びる。幾つかの実施例では、バリアは、ダイリードに加熱封止されて、バリアエンベロープ内からの電解液の漏れを防止する。
【００１３】
幾つかの実施例では、本体は、プリント回路基板上に表面実装するために構成されたチップ（例えば、セラミック系のマイクロチップパッケージ）であり、ここでは、そのように実装された時、チップは、プリント回路基板の主面から上に、約５．０ｍｍ、４．０ｍｍ、３．５ｍｍ、３．０ｍｍ又はそれ以下だけ、延びる。
【００１４】
幾つかの実施例では、本装置は、少なくとも、２．０Ｖ、２．１Ｖ、２．２Ｖ  ２．３Ｖ、２．４Ｖ、２．５Ｖ、３．０Ｖ、又はそれ以上の動作電圧を有しうる。幾つかの実施例では、本装置は、少なくとも、３００ｍＦ、４００ｍＦ、４５０ｍＦ、５００ｍＦ又はそれ以上のキャパシタンスを有しうる。幾つかの実施例では、本装置は、少なくとも、４．０Ｊ／ｃｃ、４．５Ｊ／ｃｃ、５．０Ｊ／ｃｃ、５．１Ｊ／ｃｃ、又はそれ以上のエネルギー密度を有しうる。幾つかの実施例では、本装置は、少なくとも１５Ｗ／ｃｃ、少なくとも２０Ｗ／ｃｃ、少なくとも２２Ｗ／ｃｃ、又はそれ以上のピーク密度を有しうる。幾つかの実施例では、本装置は、５００ｍΩ以下の等価直列抵抗、４００ｍΩ以下の等価直列抵抗、３００ｍΩ以下の等価直列抵抗を有しうる。幾つかの実施例では、本装置は、少なくとも、６５°Ｃ、７５°Ｃ、８５°Ｃ、１００°Ｃ、１２５°Ｃ、１５０°Ｃ、又はそれ以上の動作温度定格を有しうる。
【００１５】
幾つかの実施例では、本装置は、３０％未満のキャパシタンス劣化及び１００％未満の等価直列抵抗増加を示しつつ、少なくとも２．０Ｖ（又は、少なくとも２．１Ｖ以上）の動作電圧及び少なくとも６５°Ｃの動作温度で、少なくとも２，０００時間の動作寿命を有しうる。幾つかの実施例では、本装置は、少なくとも３０％未満のキャパシタンス劣化及び１００％未満の等価直列抵抗増加を示しつつ、少なくとも２．０Ｖ（又は、少なくとも２．１Ｖ以上）の動作電圧及び８５°Ｃの動作温度で、少なくとも１，０００時間、少なくとも１，５００時間、少なくとも２，０００時間、少なくとも３，０００時間、又はそれ以上の動作寿命を有しうる。幾つかの実施例では、本装置は、少なくとも３０％未満のキャパシタンス劣化及び１００％未満の等価直列抵抗増加を示しつつ、少なくとも２．０Ｖ（又は、少なくとも２．１Ｖ以上）の動作電圧及び１００°Ｃの動作温度で、少なくとも１，０００時間、少なくとも１，５００時間、少なくとも２，０００時間、少なくとも３，０００時間、又はそれ以上の動作寿命を有しうる。幾つかの実施例では、少なくとも１００°Ｃ、２００°Ｃ、２５０°Ｃ、３００°Ｃ、又はそれ以上のピーク温度で、少なくとも３０秒、６０秒、１２０秒、１８０秒、２４０秒、３６０秒、又はそれ以上の、少なくとも１、２、３、４、５、６、又はそれ以上の回数の温度サイクルを有するリフロー処理を使用して、本装置をプリント回路基板にはんだ付けした後に、前述の動作寿命が発生する。
【００１６】
幾つかの実施例では、エネルギー貯蔵セルは、回路基板に搭載された少なくとも１つの追加要素（例えば、固体メモリ装置）に電力（バックアップ電力）を提供する。
【００１７】
幾つかの実施例では、電解液は、幾つかの実施例においては、例えばここに記載された種類の塩及び／又は溶媒と混合されてもよいイオン性液体を含む。
【００１８】
幾つかの実施例では、ハウジング本体は気密に封止される。例えば、幾つかの実施例では、ここに詳細に記載されるように、金属蓋がセラミックス素子に付着（例えば、溶着）されてハウジング本体を形成するようにしてもよい。
【００１９】
幾つかの実施例では、エネルギー貯蔵セルを含んでいるハウジング本体の空胴内では、ハロゲン化物イオンの総濃度は、約１，０００ｐｐｍ、５００ｐｐｍ、２００ｐｐｍ、１００ｐｐｍ以下に保持される。幾つかの実施例では、エネルギー貯蔵セルを含んでいるハウジング本体の空胴内では、金属種不純物は、約１，０００ｐｐｍ、５００ｐｐｍ、２００ｐｐｍ、１００ｐｐｍ以下に保持される。幾つかの実施例では、エネルギー貯蔵セルを含んでいるハウジング本体の空胴内では、ブロモエタン、塩化エチル、１ーブロモブタン、１ークロロブタン、１ーメチルイミダゾール、酢酸エチル、及び塩化メチレン、の不純物は、約１，０００ｐｐｍ、５００ｐｐｍ、２００ｐｐｍ、１００ｐｐｍ以下に保持される。幾つかの実施例では、エネルギー貯蔵セルを含んでいるハウジング本体の空胴内では、水分は、約１，０００ｐｐｍ、５００ｐｐｍ、２００ｐｐｍ、１００ｐｐｍ、５０ｐｐｍ、１０ｐｐｍ以下に保持される。幾つかの実施例では、エネルギー貯蔵セルを含んでいるハウジング本体の空胴内では、ハロゲン化物不純物は、約１，０００ｐｐｍ、５００ｐｐｍ、２００ｐｐｍ、１００ｐｐｍ、５０ｐｐｍ、１０ｐｐｍ以下に保持される。
【００２０】
幾つかの実施例では、本装置は、密封されたハウジング本体に含まれる単一のエネルギー貯蔵セルを含み、換言すれば、チップ当たり１つのエネルギー貯蔵セルを含む。他の実施例では、各チップは、例えば、共通の空胴内に一緒に、又は別々の空胴内に、又はその組合せで、配置された複数のエネルギー貯蔵セルを含んでもよい。
【００２１】
別の態様では、はんだリフロー処理を使用してプリント回路基板上に搭載するのに適するエネルギー貯蔵装置を作成する方法が開示される。幾つかの実施例では、本方法は、交互の電極層及び電気絶縁性セパレーター層のスタックを含む電気二重層キャパシタ（ＥＤＬＣ）エネルギー貯蔵セルを形成すること、ハウジング本体内に、該本体内に配置された正極内部接点及び負極内部接点を有するエネルギー貯蔵セルを配置すること、本体に少なくとも部分的に電解液を充填して電極層を湿らせること、正極リードを１つ以上の電極層の第１グループから正極内部接点に電気的に接続すること、負極リードを１つ以上の電極層の第２グループから負極内部接点に電気的に接続すること、及び空胴内に配置されたエネルギー貯蔵セルを有するハウジング本体を密閉すること、を含む。幾つかの実施例では、ハウジング本体を密閉することは、ハウジング本体を気密に封止すること（例えば、ここに記載されるような低不純物条件を提供すること）を含む。
【００２２】
別の態様では、プリント回路基板上に搭載された装置にエネルギーを提供する方法が開示される。幾つかの実施例では、本方法は、はんだリフロー処理を使用して、ここに記載された種類の装置をプリント回路基板に搭載すること、及び動作電圧と動作温度で該装置を繰り返し充放電させてエネルギーをデバイスに提供すること、を含んでもよい。幾つかの実施例では、動作電圧は、少なくとも２．０Ｖ、２．１Ｖ、２．２Ｖ、２．３Ｖ、２．４Ｖ、２．５Ｖ、２．７５V、３．０Ｖ、又はそれ以上である。幾つかの実施例では、動作温度は、少なくとも６５°Ｃ、少なくとも８５°Ｃ、少なくとも１００°Ｃ、少なくとも１２５°Ｃ、少なくとも１５０°Ｃ、又はそれ以上である。幾つかの実施例では、本方法は、装置が３０％未満のキャパシタンス劣化及び１００％未満の等価直列抵抗増加を示している間、少なくとも２，０００時間、動作電圧及び動作温度で該装置を繰り返し充放電させてエネルギーをデバイスに提供することを含む。
【００２３】
様々な実施例は、ここに記述した上記特徴及び要素のいずれかを、単独で又は任意の適切な組合せで、含んでもよい。
【００２４】
本発明の特徴及び利点は、添附図面に関連した以下の記述から明白であろう。
【図面の簡単な説明】
【００２５】
【図１】図１は、例示的なウルトラキャパシタの態様を表す概略図である。
【図２】図２は、ここでの教示によるチップキャップの実施例を表す等角投影図である。
【図３】図３は、図２（対向角度からの）のチップキャップの分解図である。
【図４】図４Ａ、４Ｂ及び４Ｃは、ここでは図４と総称されるが、図２のチップキャップ用の電極の説明図である。
【図５】図５は、図２のチップキャップ用の蓄電セル内に使用するためのエネルギー貯蔵媒体のスタックの描写である。
【図６】図６は、図２のチップキャップ用の蓄電セルを表す等角投影図である。
【図７】図７は、図２のチップキャップ用の本体を表す等角投影図である。
【図８】図８は図７の本体の底面図である。
【図９】図９は、は図７の本体内に配置された図６の蓄電セルを表す等角投影図である。
【図１０】図１０は、蓄電セルの組み込みのための準備状態にある図７の本体の断面の部分概略図である。
【図１１】図１１は、図９のアセンブリのトップダウン図である。
【図１２】図１２は、図１１に示されるアセンブリの横断面図で、その断面は「Ａ」とラベル付された軸線に沿ってとられたものである。
【図１３】図１３は、図２のチップキャップのリフロー用の時間−温度プロフィールを表すグラフである。
【図１４】図１４〜１６は、チップキャップの実施例に対する性能データの態様を表すグラフである。
【図１５】同上。
【図１６】同上。
【図１７】図１７Ａ〜１７Ｂは、チップキャップの実施例に対する性能データの態様を表すグラフである。
【図１８】図１８Ａ〜１８Ｂは、チップキャップの実施例に対する性能データの態様を表すグラフである。
【図１９】図１９は、図２のチップキャップを利用するためのシステムを表す概略図である。
【図２０】図２０は、図２のチップキャップを作成するための処理フローを表す概略図である。
【発明を実施するための形態】
【００２６】
回路基板にエネルギーを提供するのに役立つエネルギー蓄積装置がここに開示される。一般的に、「チップキャップ」と呼ばれるエネルギー蓄積装置は、回路基板への表面実装に適したフォームファクタで構成された特殊なウルトラキャパシタである。有利には、チップキャップは、基板に搭載された回路の製造及び組み立てに関連した要求に耐えることができ、それに続いて既存のエネルギー蓄積装置よりも優れた性能をもたらすことができる。
【００２７】
エネルギー蓄積装置ついて紹介する前に、ここでの教示の背景を説明するために幾つかの用語が提供される。
【００２８】
エネルギー蓄積装置の実施例は、ここでは「ウルトラキャパシタ」と呼ばれたり、また更には「チップキャップ」と呼ばれる。用語「チップキャップ」は、一般的にプリント回路基板（ＰＣＢ）上への表面実装に適するウルトラキャパシタの実施例を指す。一般的に、用語「チップキャップ」は、回路基板（すなわち、チップ）に搭載可能な従来のマイクロチップ型構成部品、及びそれに含まれるウルトラキャパシタ技術に関連している。
【００２９】
ここで使用されているように、用語「リフロー可能な」は、一般的に、回路基板への表面実装に関連した製造プロセスに耐えるための、ここに開示されたエネルギー蓄積装置の能力を意味する。該製造プロセスは、プロセス温度が摂氏１５０度以上に、場合によっては、摂氏２００度まで、また恐らく摂氏２２０度まで、構成部品を加熱する加熱サイクルを含むはんだ付け（すなわち、リフロー処理）を含んでいてもよい。そのような加熱サイクルは、３０、６０、９０、１２０、２４０、３６０秒、及びそれ以上の期間続いてもよい。従って、ここに議論されるように、「リフロー可能な」構成部品は、実質的に将来の性能劣化を経験することなく、基板搭載回路への構成部品の組み込みに適切な加熱サイクルに耐えることができるものである。幾つかの実施例では、ここに記載された構成部品は、複数回のそのようなリフローサイクル、例えば２、３、４、５回又はそれ以上のそのようなサイクルに耐えうる。
【００３０】
幾つかの実施例では、リフロー可能な構成部品は、実際には劣化した性能を示すかもしれないが、しかし、劣化は予想されうるし、また、最終的な設置（すなわち、組み立てられたり又は実装された構成部品）は、容認可能とみなされる予測性能レベルを示すかもしれない。
【００３１】
チップキャップについて紹介する前に、電気化学二重層キャパシタ（ＥＤＬＣ）の幾つかの一般的な態様について、図１に関連して以下に述べる。ここに提示された例は、当該技術を制限するものではなく、説明の目的のために単に例示、提供されるものである。
【００３２】
図１は、「ウルトラキャパシタ」とも称される電気化学二重層キャパシタ（ＥＤＬＣ）１０の例示的な実施例に関連した概念を表す。ウルトラキャパシタ１０は２つの電極（負極電極３及び正極電極４）を含み、各電極３、４は電解液界面で電荷の二重層を有する。幾つかの実施例では、複数の電極が含まれている。しかしながら、論議及び図解の目的のために、２つの電極３、４だけが図１に示される。ここでは慣例として、電極３、４の各々は、エネルギー貯蔵を提供するために、炭素系のエネルギー貯蔵媒体（ここで更に議論されるように）を使用する。
【００３３】
電極３，４の各々は、それぞれの集電装置２を含む。ウルトラキャパシタ１０では、電極３，４がセパレーター５によって分離されている。一般的に、セパレーター５は、電極３、４を２つ以上のコンパートメントへ分離するために使用される薄い構造材（通常はシート）である。
【００３４】
少なくとも１つの形態の電解液６が含まれている。電解液６は、電極３、４及びセパレーター５内の及びそれらの間の空所を満たしている。一般的に、電解液６は、帯電イオンに解離する化合物である。化合物を溶かす溶剤は、幾つかの実施例には含まれていてもよい。結果として生じる電解液は、イオンの輸送によって電気を通す。
【００３５】
便宜上、電極３、４、セパレーター５及び電解液６の組合せは、「蓄電セル１２」と呼ばれる。幾つかの実施例では、用語「蓄電セル」は、単に電極３、４及び電解液６の無いセパレーター５に言及する。
【００３６】
一般的に、例示的なウルトラキャパシタ１０は、ここで更に議論されるように、ハウジング７内にパッケージ（それは単に「ハウジング７」と呼ばれてもよい）される。ハウジング７は気密に密閉される。様々な例示において、パッケージは、レーザー、超音波、及び／又は溶着技術を利用する技術によって気密に封止される。ハウジング７（また、「ケース」とも呼ばれる）は少なくとも１つの端子８を含む。各端子８は、エネルギー貯蔵媒体１に貯蔵されたエネルギーへの電気的アクセスを提供する。
【００３７】
例示的なＥＤＬＣ１０には、エネルギー貯蔵媒体１は、活性炭、カーボンファイバー、レーヨン、グラフェン、エアロゲル、炭素繊維布、及び／又はカーボンナノチューブによって提供されてもよいし、またそれらを含んでいてもよい。活性炭電極は、例えば、炭素化合物の炭化によって得られたカーボン材料に第１の賦活処理を行って炭素基材を生成し、バインダーを該炭素基材に加えることによって成型体を生成し、この成型体を炭化させ、最終的に、炭化された成型体に第２の賦活処理を行って活性炭素電極を生成することによって、製造することができる。
【００３８】
カーボンファイバー電極は、例えば、高表面積のカーボンファイバーを有する紙又は布地プレフォームを使用して生成することができる。
【００３９】
一特定例においては、化学蒸着法（ＣＶＤ）を使用する様々な基板上の多層カーボンナノチューブ（ＭＷＮＴ）は、電極３，４で使用するために製造される。一実施の形態では、低圧化学蒸着法（ＬＰＣＶＤ）が使用される。製造プロセスは、アセチレン、アルゴン及び水素のガス混合物と、電子ビーム蒸着及び／又はスパッタリング蒸着を使用して基質に蒸着された鉄触媒とを使用してもよい。
【００４０】
幾つかの実施例では、エネルギー貯蔵媒体１を形成するために使用される物質は、純粋なカーボン以外の物質を含んでもよい。例えば、バインダーを提供するための材料の様々な組合せが含まれてもよい。しかしながら、一般的には、エネルギー貯蔵媒体１は、カーボンから実質的に形成され、従って、「炭素質材料」と呼ばれる。
【００４１】
要するに、エネルギー貯蔵媒体１は、主にカーボンから形成されるが、任意の形態のカーボンと、エネルギー貯蔵媒体１としての所望の機能性を提供するために適切又は許容可能と思われるような添加剤又は不純物と、を含んでいてもよい。
【００４２】
電解液６は、複数のカチオン９及びアニオン１１のペアリングを含み、幾つかの実施例では、溶剤を含んでもよい。それら各々の様々な組合せが使用されてもよい。例示的なＥＤＬＣ１０では、カチオン１１は、１−（３−シアノプロピル）−３−メチルイミダゾリウム、１、２−ジメチル−３−プロピルイミダゾリウム、１、３−ビス（３−シアノプロピル）イミダゾリウム、１、３−ジエトキシイミダゾリウム、１−ブチル−１−メチルピペリジニウム、１−ブチル−２、３−ジメチルイミダゾリウム、１−ブチル−３−メチルイミダゾリウム、１−ブチル−４−メチルピリジニウム、１−ブチルピリジニウム、１−デシル−３−メチルイミダゾリウム、１−エチル−３−メチルイミダゾリウム、３−メチル−１−プロピルピリジニウム、１−ブチル−１−メチルピロリジニウム  ビス（トリフルオロメチルスルホニル）イミド、及びそれらの組合せ、同様に適切と認められる他の等価物、を含んでいてもよい。
【００４３】
また、例示的なＥＤＬＣ１０では、アニオン９は、ビス（トリフルオロメタンスルフォナート）イミド、トリス（トリフルオロメタンスルフォナート）メチド、ジシアナミド、テトラフルオロボラート、ヘキサフルオロホスファート、トリフルオロメタンスルフォナート、ビス（ペンタフルオロエタンスルフォナート）イミド、チオシアナート、トリフルオロ（トリフルオロメチル）ボラート、スピロ−（１、１’）−ビピロリジニウムテトラフルオロボラート塩、他の潜在的な塩であるテトラエチルアンモニウムテトラフルオロボラート、及びそれらの組合せ、同様に適切と認められるような他の等価物を含んでいてもよい。
【００４４】
溶剤は、アセトニトリル、アミド、ベンゾニトリル、ブチロラクトン、環状エーテル、炭酸ジブチル、炭酸ジエチル、ジエチルエーテル、ジメトキシエタン、炭酸ジメチル、ジメチルホルムアミド、ジメチルスルホン、ジオキサン、ジオキソラン、ギ酸エチル、炭酸エチレン、炭酸エチルメチル、ラクトン、鎖状エーテル、ギ酸メチル、プロピオン酸メチル、メチルテトラヒドロフラン、ニトリル、ニトロベンゼン、ニトロメタン、ｎ−メチルピロリドン、炭酸プロピレン、スルフォラン、スルホン、テトラヒドロフラン、テトラメチレンスルフォン、チオフェン、エチレングリコール、ジエチレングリコール、トリエチレングリコール、ポリエチレングリコール、炭酸エステル、γ−ブチロラクトン、ニトリル、トリシアノヘキサン、ブチロニトリル、炭酸エチレン、メチレンジクロリド、及びそれらのあらゆる組合せ、又は適切な性能特性を示すその他の物質、を含んでいてもよい。
【００４５】
セパレーター５は不織布ガラスから製造されてもよい。セパレーター５はまた、繊維ガラス、ふっ素重合体、テフロン（登録商標）（ＰＴＦＥ）、及びセラミックスから製造されてもよい。例えば、不織布のガラスを使用して、セパレーター５は、主ファイバと、各々それより小さなファイバ径を有し、且つ主ファイバ同士が接合されることを可能にするバインダーファイバと、を含んでいてもよい。
【００４６】
ウルトラキャパシタ１０に関係する上述の概念の記述は、ここに開示されて議論されるチップキャップに対する背景を提供するものである。
【００４７】
図２及び図３の図示において、チップキャップ１００は本体１０１及びそれに搭載された蓋１０２を含む。本体１０１及び蓋１０２内には、電解液１２６に浸漬され又はそれにより湿らせられたチップキャップ蓄電セル１０５を含む容量１０３が配置される。本体１０１はまた、ハウジング７の一部、又は「容器」又は「パッケージ」と呼ばれてもよいし、また他の同類の用語で呼ばれてもよい。一般的には、チップキャップ蓄電セル１０５は、ウルトラキャパシタ蓄電セル１２に関して上述された原理によって動作する。チップキャップ蓄電セル１０５（以後「蓄電セル１０５」と呼ばれる）の更なる態様について以下に述べる。
【００４８】
幾つかの実施例では、本体１０１及びそれに搭載された蓋１０２は、超小型電子技術用途に適しているとして選ばれた大きさを有してもよい。例えば、幾つかの実施例では、本体１０１及びそれに搭載された蓋は、プリント回路基板上に表面実装するために構成され、ここでは、表面実装される際に、本体１０１及び蓋１０２は、ダイプリント回路基板の主面から上に、約５．０ｍｍ、４．０ｍｍ、３．５ｍｍ、３．０ｍｍ又はそれ以下だけ、延びる。幾つかの実施例では、本体１０１は、約５．０ｃｍ、４．０ｃｍ、３．０ｃｍ、２．０ｃｍ、１．０ｃｍ、０．５ｃｍ、０．２５ｃｍ又はそれ以下の最大横寸法を有している。幾つかの実施例では、本体１０１は、２５．０ｃｍ２、１６．０ｃｍ２、９．０ｃｍ２、１．０ｃｍ２、０．２５ｃｍ２、０．１ｃｍ２、０．０７５ｃｍ２、０．０５ｃｍ２又はそれ以下の横面積を占めている。
【００４９】
幾つかの実施例では、本体１０１の内部に面する蓋１０２の側面は、該蓋と蓄電セル１０５との間の不要な物理的な又は電気的なコンタクトを防止するために、（例えば、ＰＴＦＥ又はポリイミドのような重合体又は塑性物質の）防食皮膜又は層を含んでいてもよい。
【００５０】
チップキャップ１００を構築するプロセスは、蓄電セル１０５の製造及び本体１０１の作成から始まる。
【００５１】
蓄電セル１０５の構築の第１工程は、電極の作成を含む。両面電極６００の一例は図４Ａに示される。一般的には、また図４Ａに示されるように、各両面電極６００はその一方の側に配置されたエネルギー貯蔵媒体１を備えた集電器２を含む。
【００５２】
電極の幾つかの実施例は、５つの主要構成部品を含む。該構成部品は、アルミニウム集電器２と、エネルギー貯蔵媒体１の接着を促進するために提供される重合体プライマー層（また、「活性物質」とも呼ばれる）と、三成分活性物質と、を含む。活性物質は、例えば、活性炭（キャパシタンスを向上させるため）と、カーボンブラック（高導電性を提供し、且つ等価直列抵抗（ＥＳＲ）を低減するため）と、重合体バインダー（パウダーを結合させるため）と、を含んでいてもよい。
【００５３】
幾つかの実施例では、カーボンナノチューブ（ＣＮＴ）は、接着剤及び結合マトリックスに対して提供するべき代替物質として使用される。すなわち、プライマーは、ＣＮＴ粘着層（ＡＬ）と置換してもよく、また、活性物質用の重合体バインダーもＣＮＴと置換してもよい。ＣＮＴはまた、導電性の補助としてカーボンブラックを低減したり、又は置換してもよい。結果として生じる電極（すなわち、重合体（ポリマー）又は他の接着剤を含まない電極）は「バインダーフリー」である。そのようなバインダーフリー電極は、極限条件（例えば、高圧及び／又は高温）で、バインダーと周囲の物質（例えば、電解液）との間の電気化学反応による劣化が無く有利に動作しうる。理論に拘束されることを望むものではないが、幾つかの実施例では、バインダーフリー電極内の炭素間の静電引力（例えばファンデルワールス結合）は厳しい条件の下でさえ電極の完全性を維持するために十分な粘着力及び結合力を提供することが理解されよう。例えば、幾つかの実施例では、リフロー処理を受けた時（ここに詳述されるように）や、又は、６５°Ｃ、８５°Ｃ、１００°Ｃ、１２５°Ｃ、１５０°Ｃ又はそれ以上の動作温度で、少なくとも２．０Ｖ、又は少なくとも２．１Ｖ又はそれ以上の動作電圧を受けた時でさえも、バインダーフリー電極は、有害な剥離を殆ど又は全く示さないこともある。
【００５４】
バインダーフリー電極の幾つかの実施例では、活性媒質は、カーボンナノチューブ（ＣＮＴ）のマトリックスによって結合された活性炭（又は他の種類の炭素質材料）を含み、また、活性層は、他の充填材を含まないカーボンナノチューブ（ＣＮＴ）のマトリックスである。有利には、（例えば、製造原価を下げるために）、幾つかの実施例では、活性層内のＣＮＴの重量濃度は、比較的低くてもよく、電極の所望の性能特性に応じて、例えば、５０％、４０％、３０％、２０％、１０％、７．５％、５．０％、２．５％又はそれ以下、よりも小さくてもよい。
【００５５】
幾つかの実施例では、マトリックスは、超音波処理とカーボンナノチューブ（ＣＮＴ）を互に解束するのに十分なエネルギーとを使用して、イソプロピルアルコール内の活性炭粉末及び／又はカーボンナノチューブ（ＣＮＴ）を含むパウダーを分散させることにより達成される。成功した分散は、素材分離及び外観により特徴づけられうる。例えば、カーボンナノチューブ（ＣＮＴ）物質が溶媒から分離するか、また、乾燥された時、滑らかなフィルムが現われるかどうか、である。
【００５６】
活性媒質及び活性層各々の結合及び接着強度は、両方とも、（カーボンナノチューブ（ＣＮＴ）の特性、乾燥時間、層の厚さ、基板材料、基板テクスチャー等と共に）、それらのスラリー内のカーボンナノチューブ（ＣＮＴ）の分散性能による影響を受ける。カーボンナノチューブ（ＣＮＴ）の分散は、溶媒（及びカーボンナノチューブ（ＣＮＴ）の特性、濃度、物質純度、界面活性剤の使用、バッチサイズ、分散設定、例えばソニケーター振幅、負荷サイクル、温度、プローブ深度、攪拌性能等）の選択による影響を受ける。
【００５７】
活性媒質の集電器２への接着力は、カーボンナノチューブ（ＣＮＴ）の接着層（ＡＬ）を集電器２へ付加することによって改善されうる。これは、ステンレス鋼（ＳＳ）のプレート（板）上に活性媒質の層を鋳造して乾燥し、ロール・ツー・ロール装置を使用して、垂直整列されたカーボンナノチューブを備えた異なるプレートを炭化アルミニウム被覆された集電器２に対して圧縮してカーボンナノチューブ（ＣＮＴ）を転写し、その後、活性媒質を備えたプレートを集電器２／カーボンナノチューブ（ＣＮＴ）層に対して押圧して電極を形成することにより行われてもよい。
【００５８】
幾つかの実施例では、電極の製造は、集電器２上にカーボンナノチューブ（ＣＮＴ）スラリーの薄い層を直接鋳造し、薄層を乾燥させて、次に、その上に活性媒質スラリーを鋳造することにより遂行される。
【００５９】
幾つかの技術が、全ての活性媒質の層を電極上に配置するために用いられてもよい。カレンダリングに関する一実施例では、ステンレス鋼（ＳＳ）プレート上に活性媒質の層を鋳造して乾燥させることが行われ、次に、ロール・ツー・ロール装置を使用して、垂直整列されたカーボンナノチューブ（ＶＡＣＮＴｓ）を備えた異なるプレートを炭化アルミニウム被覆された集電器２に対して圧縮して垂直整列されたカーボンナノチューブ（ＶＡＣＮＴｓ）を転写し、その後、活性媒質を備えたプレートを、垂直整列されたカーボンナノチューブ（ＶＡＣＮＴｓ）をホストする炭化アルミニウム被覆された集電器２に対して押圧して電極を形成する。他の実施例では、カーボンナノチューブ（ＣＮＴ）の薄い層が、集電器２上にスラリーとして直接鋳造され、乾燥され、そして、活性媒質が、カーボンナノチューブ（ＣＮＴ）の薄い層の上にスラリーとして鋳造される。
【００６０】
活性炭の選択は、キャパシタンス対寿命の評価を含む。すなわち、多くの場合、最高キャパシタンスの材料と最長寿命の材料との間にはトレードオフがあることが分かった。一般的に、活性炭の品質は経験的に判定されるべきであることが分かった。また、活性物質のカーボンナノチューブ（ＣＮＴ）パウダーの選択に関しては、カーボンナノチューブ（ＣＮＴ）がより長いほどマトリックスがより強くなること、カーボンナノチューブ（ＣＮＴ）における壁（層）がより低いほど密度効率がより良くなること、カーボンナノチューブ（ＣＮＴ）の高い純度はリアクティブ・コンテンツを回避すること、細孔は酸化してカーボンナノチューブ（ＣＮＴ）の内表面を露出させることができるが、不純物の添加に帰着するかもしれないこと、が分かった。接着層パウダーの選択に関して、長さに対しては、長すぎるカーボンナノチューブ（ＣＮＴ）は自己付着しすぎ、また集電器２から剥がれるので、結合力対接着力が評価されるべきであること、及びＣＮＴのより薄い層は集電器２から剥がれる危険を緩和すること、が分かった。カレンダリング技術に関して、カーボンナノチューブ（ＣＮＴ）マトリックスは、加圧で「活性化」されてもよく、ＣＮＴが接着された後には、それほど粉状ではなくなり、より高圧にすることでより良い密度が得られるが、効果は逓減する、すなわち、カレンダリングプロセス（カレンダー処理）を低圧で始めて追加の通過で徐々に増大することにより、場合によっては、層同士を接着させることを促進するように思われる。酷使は剥離に至る場合があるので、これを避けるように注意すべきである。より多くのカレンダー通過は密度を僅かに増大することができるが、しかし、集電器２を酷使したり又は皺を寄せるリスクは増大するであろう。
【００６１】
接着層は、カーボンナノチューブ（ＣＮＴ）、カーボンナノファイバー、金属ナノワイヤー、及びセラミックナノファイバーを含んでもよい。活性物質に対して、コーヒージョン（結合）カーボンナノチューブ（ＣＮＴ）は、カーボンナノファイバー、金属ナノワイヤー、及び／又はセラミックナノファイバーと同様に、使用されてもよい。活性物質エネルギー貯蔵に対して、活性炭が使用されてもよいし、及び／又は炭素（カーボン）の他の形態と共に、カーボンブラック、追加のカーボンナノチューブ（ＣＮＴ）、すす、ジェットブラック、バッキーボール、フラーレン、グラファイト、グラフェン、ナノホーン、ナノオニオン、が使用されてもよい。使用されるカーボンナノチューブ（ＣＮＴ）は、単層、２層、多層でもありうるし、任意の長さ、直径、純度、結晶度、又は適切であると思われるような他の態様、でもありうる。
【００６２】
様々な実施例では、電極の大きさ（寸法）は、約２０μｍから約３５０μｍまでの間の範囲である。様々な実施例では、集電器の厚さは、約１０μｍから約５０μｍまでの間の範囲にある。様々な実施例では、接着層の厚さは、約２μｍから約１０μｍ又はそれ以上の間にある。接着層上に配置された活性物質の厚さは、約５μｍから約１５０μｍ又はそれ以上の間にあってもよい。幾つかの実施例では、接着層において使用されるカーボンナノチューブ（ＣＮＴ）は、１ｎｍから約２００ｎｍまでの間の直径であり、約１μｍから約１０００μｍまでの間の長さであり、約１から１００までの間の壁（層）数を有する。幾つかの実施例では、活性物質において使用されるカーボンナノチューブ（ＣＮＴ）は、１ｎｍから約２００ｎｍまでの間の直径であり、約１μｍから約１０００μｍまでの間の長さであり、約１から１００までの間の壁（層）数を有する。幾つかの実施例では、活性物質は、約２μｍから約３０μｍまでの間の直径を示す略球状の粒子を含む。
【００６３】
幾つかの実施例では、エネルギー貯蔵媒体の圧縮は、乾燥の後に適用される。一般的に、これは、カーボンナノチューブ（ＣＮＴ）を適所に固定するのを促進する。ロールプレス、液圧プレス又は他の種類のプレスが使用されてもよい。集電器の破損を回避するために、注意をするべきである。
【００６４】
様々な実施例では、電極層は、その内容全体が参照によってここに組み込まれる、２０１８年６月７日に公表された国際出願公開第ＷＯ／２０１８／１０２６５２号に記載された何れの技術を使用して、形成されてもよい。
【００６５】
正極電極及び負極電極のグループから集電するために、複数の左手系（図４Ｂ）及び右手系（図４Ｃ）両面電極６００が製造される。一般的に、左手系又は右手系の両面電極６００の各々は、その何れか一方の側に配置されたエネルギー貯蔵媒体１を含み、またエネルギー貯蔵媒体１が実質的に無い導電性タブ６０２を含む。
【００６６】
電極は、適切なプレスを使用して、薄板材から打抜きされてもよい。薄板材から打抜かれた電極は、蓄電セル１０５で使用するのに適切な寸法を示す。一旦、適切な寸法の電極が切り出されてから、それらが作成されてもよい。適切な寸法の電極の作成は、例えば、エネルギー貯蔵媒体１の保持率を保証するために各電極にカレンダー処理を行うこと、エッジをトリミングすること、及び任意の不純物の移動及び減少を促進するために熱処理を行うこと、を含んでもよい。作成後に、電極は、組み立てに備えて適切な環境に移動されてもよい。
【００６７】
一旦製造されて使用に適していれば、両面電極６００はスタックアセンブリに組み込まれる。スタックの組み立てに進むために、適切なセパレーター５が提供される。セパレーター５はセパレーター材料から製造されてもよい。
【００６８】
幾つかの実施例では、セパレーター５は、一実施例においてポリテトラフルオロエチレン（ＰＴＦＥ）の供給物であるセパレーター材料の供給物から切り出される。ＰＴＦＥは、テトラフルオロエチレンの合成フッ素重合体（一般に、デラウェアのケマーズ（Ｃｈｅｍｏｕｒｓ）社から入手できるＴＥＦＬＯＮ（登録商標）と呼ばれる）である。ＰＴＦＥは、全体がカーボン及びフッ素からなる高分子化合物であるので、フルオロカーボン固体である。例示的な実施例では、セパレーター５は２５μｍの厚さである。単一のセパレーター５を備えた活性スタックアセンブリの一例は図５に示される。
【００６９】
図５は、エネルギー貯蔵媒体１の「ｚ折り」配置の概念の態様を表す。ｚ折りの実施例では、セパレーター５の層は、ｚ折り状に折り重ねられたセパレーター材料の単一ピースから形成される。ｚ折りセパレーター５は、対向する正極電極４及び負極電極３と、そこで折り重ねられた関連する集電器２と、を含む。一般的に、ここで言及されるように、電極、集電器及びセパレーターの多層のアセンブリは、「スタック２０１」と呼ばれ、また「活性スタック」と呼ばれてもよいし、さらに他の同様の用語で呼ばれてもよい。
【００７０】
ｚ折りスタック２０１を製造するために、一旦、セパレーター５が切り出されてから、両面電極６００のうちの第１の電極はセパレーター５の一端上に配置される。そして、セパレーター５は折り重ねられ、また、一つの対向する両面電極６００がセパレーター５上に配置される。そのプロセスは、完成したスタック２０１が提供されるまで、継続する。一実施例では、完成したスタック２０１は１５個の両面電極６００を含む。この例では、完成したスタック２０１は、負側の電極の八つ（８）の層、及びプラス側の電極の七つ（７）の層を有するであろう。この実施例では、各両面電極６００は、およそ６ｍｍ×８ｍｍのエネルギー貯蔵材料１の領域を有する。統合タブとして機能する集電器２の露出した部分は、およそ１．５ｍｍ×８ｍｍの寸法を有している。
【００７１】
一般的に、スタック２０１は所望のレベルの電気性能を提供するように構成される。スタック２０１がｚ折り配置で提供されることは、要求されず、また必要でもない。幾つかの実施例では、スタック２０１の各層は個々のセパレーター５によって分離される。幾つかの実施例では、スタック２０１の各層は、セパレーター材料のエンベロープ内に収容されてもよい（すなわち、セパレーター材料に囲まれてもよい）。
【００７２】
同様に、全蓄電セル１０５は、セパレーター材料のエンベロープ又は他の適切な保護バリア（例えば、電気的絶縁性の熱可塑性材料又は他の適切な材料）内に提供されてもよい。幾つかの実施例では、このエンベロープは、スタック２０１を湿らせる電解液を含み、該電解液がバリアの外部の素子に接触するのを防止するようにしてもよい。幾つかのそのような実施例では、導電性タブ６０２は、スタック２０１及びリード線（１２３、１２４）の間の電気通信を提供するために、エンベロープを貫通して外方へ延びてもよい。あるいは、幾つかの実施例では、リード線（１２３、１２４）はタブ６０２への接続のために、エンベロープを貫通して延びてもよい。一般的に、エンベロープからの電解液の漏れを防止するために、エンベロープはそのような電気的接続部のまわりで密閉（例えば、加熱封止）されてもよい。
【００７３】
様々な実施例では、蓄電セル１０５は、その内容全体が参照によってここに組み込まれる、２０１５年１１月２６日に公表された国際出願公開第ＷＯ２０１５１０２７１６Ａ８号又は２０１６年６月３０日に公表された国際出願公開第ＷＯ／２０１６０５７９８３Ａ３に記載された何れの技術を使用して、形成されてもよい。
【００７４】
幾つかの実施例では、スタック２０１は、１枚の電極物質から電極層を切り出す（例えば、ブレード又は切断レーザーを使用して）か打ち抜くことにより構成される。電極物質は、何れか一方の側に配置されたエネルギー貯蔵材料１を有する集電器２として使用するのに適した薄板材を含んでもよい。スタック２０１内の交互層は、負極電極及び正極電極を構築する。セパレーター材料は各層の間に交互配置され、完成したスタック２０１を形成するために最終アセンブリの回りに巻き付けられる。
【００７５】
スタック２０１が多層の電極を含んでいるように、複数の導電性タブ６０２が存在する。複数の導電性タブ６０２はエネルギー貯蔵媒体１を越えて延びて、電気的接触を提供する。スタック２０１では、導電性タブ６０２は、極性によってグループ化され、単一の負極リード１２３及び単一の正極リード１２４に形成される。総体として、負極リード１２３及び正極リード１２４を有するスタック２０１の組み立て体は、蓄電セル１０５を提供する。組み立てられた形状の蓄電セル１０５の説明図は、図６に提供される。
【００７６】
幾つかの実施例では、導電性タブ６０２を単一の負極リード１２３及び単一の正極リード１２４の各々の１つへグループ化することは、蓄電セル１０５の組み立てに先立って、導電性リードを予め曲げることにより実行される。蓄電セル１０５が本体１０１内に配置される時に、導電性タブ６０２のグループは各パッド１１０（図７）に溶接され、それにより、一体型のリード（１２３、１２４）を形成する。溶接は、例えば、超音波溶接又はレーザー溶接によって遂行されてもよい。
【００７７】
図７は、本体１０１の態様を表す。チップキャップ１００の本体１０１は、様々な形態のセラミック材のような誘電材料から製造されてもよい。本体１０１内には、一旦そこに配置された蓄電セル１０５から電流を導くための電気パッド１１０が収容されている。電気パッド１１０はまた、チップキャップ１００を再充電するために、蓄電セル１０５へ電流を導いてもよい。
【００７８】
図７の説明図では、本体１０１は一般的に、底部１１１と、該底部１１１の周囲回りに延びる四つの壁部１１２とを含む。従って、本体１０１は、その内部に蓄電セル１０５が配置されうる容器を提供する。本体１０１のこの例の下側は、図８に示される。
【００７９】
図８に示されるように、本体１０１の底部１１１の下側は、誘電体１２０によって分離された電気接点１２１を含む。接点１２１のうちの少なくともいくつかは、電気パッド１１０と電気的に接続しており、チップキャップ蓄電セル１０５からチップキャップ１００が搭載されうる回路基板へのエネルギー伝送を可能にする。一般的に、エネルギーは、本体１０１内に収納されて誘電体１２１に囲まれた導電体又はビア（図示せず）を介して電気パッド１１０から接点１２１へ伝えられる。例えば、幾つかの実施例では、本体は、電気パッド１１０と接点１２１との間の電気通信を確立する１つ以上の導電性のスラブ（例えば、本体１０１の底部１１０内に埋設される）を収納してもよい。これらのスラブは、例えばタングステン又は他の適切な導電材料で作成されてもよい。
【００８０】
従って、両面電極６００の各々に対して、導通通路が、集電器２から導電性タブ６０２及び各リード（１２３、１２４）を介して各電気パッド１１０まで、そして該電気パッド１１０から本体１０１内の導電性ビアを介して本体１０１の底面上の１つ以上の接点１２１まで、形成される。
【００８１】
内部の電気パッド１１０は、本体１０１内で容量１０３（また、ここでは「空胴」とも呼ばれる）に露出される。蓋１０２は、セラミック又は金属材料のような互換性をもつ物質を含んでもよい。チップキャップ１００の組み立て中に、蓋１０２は、シールリング１１４に密閉されることにより、本体１０１に気密に封止される。結果として生じる気密封止は、チップキャップ１００からの電解液の漏れと共に、チップキャップ１００への環境侵入を防止することにより、環境保全を示す。気密封止は、意図したサービス間隔で適切な性能を保証するために、チップキャップ１００を実質的に気密にする（電解液、空気、酸素又は他の気体状の物質の通過を遮断する）任意の種類の封止を含む。
【００８２】
本体１０１としての使用に適した装置の例は、日本国名古屋市のＮＴＫテクノロジーズから市販されている表面実装装置（ＳＭＤ）製品ラインにおける装置を含む。他の例は、ドイツ国ランツフート（Landshut）のショット社（Schott AG）及び米国テネシー州チャタヌーガ（Chattanooga）のアドテックセラミック社（Adtech Ceramics Company）から入手可能である。
【００８３】
幾つかの実施例では、本体１０１は高温同時焼成セラミックデバイスである。一般的に、同時焼成セラミックデバイスは、セラミック支持構造全体及び任意の導電性、抵抗性及び誘電性の材料がキルン内で同時に焼成された、単一体のセラミックマイクロ電子デバイスである。
【００８４】
典型的には、同時焼成セラミックデバイスは、複数の層を独立して処理し、そして最終工程としてそれらを装置へ組み立てることにより作成される。共同焼成は、低温（ＬＴＣＣ）及び高温（ＨＴＣＣ）用途に分割されてもよい。すなわち、低温デバイスは摂氏１，０００度未満（華氏１，８３０度）の焼結温度で製造され、一方、高温は摂氏約１，６００度（華氏２，９１０度）である。ＬＴＣＣと比較して、ＨＴＣＣはより高抵抗の導電層を有する。
【００８５】
ＨＴＣＣパッケージは、一般的に、タングステン（Ｗ）及びモリマンガン（ＭｏＭｎ）金属被覆を有するアルミナ酸化物（Ａｌ２Ｏ３）の多層を含む。ＨＴＣＣの利点は機械剛性及び気密性を含み、それらの両方が高信頼性及び環境上ストレスの多い用途において重要である。ＨＴＣＣ技術の他の利点は熱放散能力である。
【００８６】
典型的なセラミックパッケージは、異なる用途をサポートする様々な純度及び成分であるアルミナセラミック（Ａｌ２０３）を使用する。典型的なセラミックパッケージは９０−９４パーセントのアルミナからなり、残余部分は、粒度を制御すると共にアルミナ同士を結合させるために、マグネシア（ＭｇＯ）又はシリカ（Ｓｉ０２）のような、アルカリ土類ケイ酸塩又は他の接着材から構成されてもよい。
【００８７】
本体１０１は、電力を蓄電セル１０５から外部接点１２１へ搬送する金属化層を有する、多層セラミックパッケージとして提供されてもよい。この金属化層は、高温同時焼成セラミクス（ＨＴＣＣ）の場合には、タングステン（Ｗ）又はモリマンガン（ＭｏＭｎ）から作成することができ、又は低温同時焼成セラミクス（ＬＴＣＣ）の場合には金（Ａｕ）又は銅（Ｃｕ）から作成できる。
【００８８】
典型的には、メッキ処理は、酸化から金属化層を保護するために、金属化層に亘って行なわれる。ＬＴＣＣにおいて使用される金（Ａｕ）メタライズ処理のような金属化処理が用いられる場合、追加のメッキは不要である。一般に、メッキ層はベースとしてニッケル（Ｎｉ）を含み、酸化保護のために金（Ａｕ）の薄い（０．３μｍ）層が後続する。代替のメッキ金属はチタン（Ｔｉ）及びパラジウム（Ｐｄ）を含む。メッキ金属の選択された組合せは、強く且つ信頼できるワイヤボンドの形成に関するものであってもよい。
【００８９】
とりわけ、蓄電セル１０５が本体１０１（図９）内に配置される場合、スタック２０１（すなわち、集電器２及びエネルギー貯蔵媒体１）の構成要素は、セパレーター材料の層によって本体１０１（及び／又は蓋１０２）から分離されてもよい。「分離されたスタック」と呼ばれるこの実施例は、蓄電セル１０５の短絡による潜在的な故障からの実質的な保護になる。幾つかの実施例では、分離されたスタックは、セパレーター材料から製造されたエンベロープのような電気絶縁性エンベロープ内に蓄電セル１０５を設けることにより達成される。一旦蓄電セル１０５が製造されたならば、本体１０１内へのその後の設置のために取っておかれてもよい。
【００９０】
本体１０１は、所望の仕様（寸法、電気設計、環境上の制限条件等のような）に従って製造されてもよい。少なくとも１つのポケット又はウェルは、電気パッド１１０の周辺の領域にシーラントを閉じ込めるために、付加されてもよい。
【００９１】
図１０に示されるように、幾つかの実施例では、電気パッド１１０は各ウェル２０５内に配置される。ウェル２０５の各々は、底部１１１の上面内の凹みを表わす。一般的に、各ウェル２０５によって提供されるスペースは、各リード線（１２３、１２４）の一部を折り畳んで、それによりスタック２０１のために利用可能な容量を最大化するために使用されてもよい。尚、用語「ウェル」は、「凹設部」、「凹部」、「ポケット」及び他の同様の用語のような他の用語と交換可能に使用されてもよい。
【００９２】
各電気パッド１１０は均質な材料でもよい。例えば、電気パッド１１０は、タングステン（Ｗ）、アルミニウム（Ａｌ）、金（Ａｕ）又は他の導電材料のうちの１つでもよい。幾つかの実施例では、電気パッド１１０は任意のメッキ材料でメッキされる。メッキ層又は単にメッキ１３１は、例えば、金（Ａｕ）、ニッケル（Ｎｉ）又は銅（Ｃｕ）を含んでもよい。幾つかの更なる実施例では、電気パッド１１０は層化される。例えば、電気パッド１１０は、ニッケル（Ｎｉ）の上層と共に、タングステン（Ｗ）の下層を含んでいてもよい。ニッケル（Ｎｉ）の上層はさらに、金（Ａｕ）メッキ１３１を有する。
【００９３】
一般的に、電気パッド１１０及び任意のメッキ１３１において使用される材料は、選択された電解液１２６での導電率と低リアクタンスとのバランスとして選択される。電解液の相互作用の制限は、本体１０１の適切な作成及びリード線（１２３、１２４）の接合によって、さらに達成される。少なくとも１つのシーラントが、そうした作成及び接合の一部として使用されてもよい。
【００９４】
金（Ａｕ）、ニッケル（Ｎｉ）及びタングステン（Ｗ）は、特に電位差の下では、一般的な電解液が存在する状態で腐食する場合がある。メッキ又は金属化層の結果として生じる腐食は電解液の早期劣化及びチップキャップ１００の溶接接合性能の低下を引き起こすであろう。従って、メッキ／金属化層間の電解液との接触を防止するために、非反応性のシーラントが使用されてもよい。ここで議論されるように、用語「非反応性」は、一般的に相対的な性能向上をもたらすと考えられる反応性のレベルを示すものを指す。
【００９５】
電気パッド１１０の各々に対して、導電性リーダー２１０が電気パッド１１０に接合されてもよい。接合は、例えば、溶接によって行われてもよい。溶接は、レーザー溶接、超音波溶接又は抵抗溶接でもよい。他の幾つかの実施例では、導電性タブ２１０を電気パッド１１０に接合するために、導電性のエポキシが使用されてもよい。幾つかの実施例では、導電性リーダー２１０はアルミニウム（Ａｌ）から形成される。導電性リーダー２１０の構成は、例えば、それぞれの電極の位置及び本体１０１の構成によって変わりうる。
【００９６】
一実施例では、導電性リーダー２１０は、電極スタック２０１のためのリード線（１２３、１２４）のうちの１つである。これらの実施例では、それは、電極スタック２０１を本体１０１に接合するために、溶接だけが要求されるようなものでもよい。別の実施例では、導電性リーダー２１０は、各リード線（１２３、１２４）及び電気パッド１１０から当初は離れている中間材である。そして、導電性リーダー２１０は、シーラントが適用された後に、各リード線（１２３、１２４）に接合される。
【００９７】
導電性タブ２１０が一旦電気パッド１１０に接合されたならば、シーラントが、パッド１１０の周辺の領域及び導電性タブ２１０のまわりの領域上に流されてもよい。その後、シーラントは硬化される。硬化方法は、熱、紫外放射、水／酸素、蒸発の使用、又は適切なシーラント材料を硬化させるための他の技術によって行うことを含んでいてもよい。
【００９８】
様々な実施例では、他のシーラント技術が使用されてもよい。例えば、幾つかの実施例では、シーラントの共形（コンフォーマル）層が、パッケージの所望の部分に配置されてもよい。一般的に、共形層は、いかなる不完全性にも対処し且つその透過性を制限するように本体１０１の輪郭に「適合する」薄膜を含む。共形層は、流動しやすい高粘度の構成部品として提供されてもよい。
【００９９】
一般的に、内部電気パッド１１０を不動態化するために使用される任意のコンフォーマルコーティング方法に対しては、コンフォーマルコーティングが、必要に応じて、外部形体、シールリング及び他の適切な形体を被覆しないようにするために、注意が払われる。幾つかの実施例では、コンフォーマルコーティングのために選択された物質は、接合工程（溶接のような）を妨げない。
【０１００】
一実施例では、コンフォーマルコーティングは高温熱可塑性ポリイミドを含む。高温熱可塑性ポリイミドは、水より僅かに高い粘性を示す、注射器を介して分配できる物質として提供されてもよい。結果として生じる物質の絶縁層は、約３−２０μｍの間の厚さで、セラミック、アルミニウム、金、シリコーン及び他の物質との強い結合を示す。幾つかの実施例では、高温熱可塑性ポリイミドは、該物質を導電性にするために、銀又は他の金属フレークを含んでもよい。一実施例では、高温熱可塑性ポリイミドは、摂氏約マイナス４０度で貯蔵され、周囲温度で作動され、また摂氏約１５０度で約１０分の硬化サイクルを受ける。硬化サイクルは、高温熱可塑性ポリイミドを結晶化させて大部分の余材（ＮＭＰ及びＨ２０）をガスの形態で放出させるであろう。約２分及び摂氏約２５０度の追加の加熱サイクルが、余材を除去するために行われてもよい。該処理により、高い絶縁特性及び非常に低い熱膨張を有するコンフォーマルコーティングが得られる。
【０１０１】
適切な物質の一例は、米国ニューヨーク州バッファローのマテリオン社（ＭＡＴＥＲＩＯＮ）から入手可能であり、ボンドフロー（ＢＯＮＤＦＬＯＷ）として販売されている。ボンドフロー（ＢＯＮＤＦＬＯＷ）は、ＲＭ１−メチル−２−ピロリドン（ＣＡＳ  ８７２−５０−４）を含む。
【０１０２】
スタック２０１が一旦本体１０１内に配置されて、電気パッド１１０に電気的に接続されれば、電解液１２６が本体１０１内の残りの容量１０３に加えられる。
【０１０３】
幾つかの実施例では、電解液１２６は、イオン性液体、イオン性塩及び溶媒の組合せである。一般的には、イオン性液体及び溶媒は、混合物を達成するために混合される。その混合物は、溶媒の無い完全にイオン性液体でもよい。幾つかの実施例では、電解液は、約２０パーセントのイオン性液体及び８０パーセントの溶媒（容量で）である。部分範囲での混合物が、使用されてもよい。
【０１０４】
一般的に、イオン性塩は、電極によって与えられる表面積を考慮して効率を増大するために提供される、異なるカチオン及びアニオンサイズで、追加のイオン貯蔵源としてイオン性液体に加えられてもよい。イオン性塩は、約０Ｍから２Ｍ（モル濃度、又はモル塩／リットル溶液）までの範囲で、混合物に加えられてもよい。
【０１０５】
続いて、そこに設置された本体１０１及び蓄電セル１０５は、秤量され、そして適量の電解液で充填されてもよい。充填は、例えば、マイクロピペットの使用によって行ってもよい。一旦充填されと、本体１０１と蓄電セル１０５との組合せ体は、低圧環境（すなわち、真空の下の）に置かれてもよい。低圧は、蓄電セル１０５内への電解液１２６の移動を促進する。続いて、そのアセンブリは、電解液１２６の安定供給を保証するために、再び秤量されてもよい。組み立てられた本体１０１、蓄電セル１０５及び電解液のアセンブリが所望のパラメータ内である場合、該アセンブリは蓋１０２の溶接のために送られる。その後、蓋１０２が本体１０１に溶接されてもよい。溶接は、例えばシーム溶接機を使用して、不活性環境において遂行されてもよい。
【０１０６】
様々な実施例では、蓄電セル１０５を収納している容量１０３内で不要な不純物を回避するために、注意が払われる。幾つかの実施例では、エネルギー貯蔵セルを含んでいるハウジング本体の空胴内では、ハロゲン化物イオンの総濃度は、約１，０００ｐｐｍ、５００ｐｐｍ、２００ｐｐｍ、１００ｐｐｍ以下に保持される。幾つかの実施例では、エネルギー貯蔵セルを含んでいるハウジング本体の空胴内では、金属種不純物は、約１，０００ｐｐｍ、５００ｐｐｍ、２００ｐｐｍ、１００ｐｐｍ以下に保持される。幾つかの実施例では、エネルギー貯蔵セルを含んでいるハウジング本体の空胴内では、ブロモエタン、塩化エチル、１−ブロモブタン、１−クロロブタン、１−メチルイミダゾール、酢酸エチル、及び塩化メチレン、の不純物は、約１，０００ｐｐｍ、５００ｐｐｍ、２００ｐｐｍ、１００ｐｐｍ以下に保持される。幾つかの実施例では、エネルギー貯蔵セルを含んでいるハウジング本体の空胴内では、水分は、約１，０００ｐｐｍ、５００ｐｐｍ、２００ｐｐｍ、１００ｐｐｍ、５０ｐｐｍ、１０ｐｐｍ以下に保持される。幾つかの実施例では、エネルギー貯蔵セルを含んでいるハウジング本体の空胴内では、ハロゲン化物不純物は、約１，０００ｐｐｍ、５００ｐｐｍ、２００ｐｐｍ、１００ｐｐｍ、５０ｐｐｍ、１０ｐｐｍ以下に保持される。
【０１０７】
様々な実施例では、電解液は、その内容全体が参照によってここに組み込まれる、２０１５年１１月２６日に公表された国際出願公開第ＷＯ２０１５１０２７１６Ａ８号及び２０１６年１２月２２日に公表された国際出願公開第ＷＯ／２０１６２０４８２０Ａ２に記載された何れの種類のものでもよい。例えば、幾つかの実施例では、電解液は、前述の文献に記載されている種類のゲル又は固体電解質を含んでもよい。
【０１０８】
図１１は、図９のアセンブリのトップダウン図を提供する。図１１において、蓄電セル１０５及び本体１０１は、仮想軸線−Ａによって二分される。図１２は、仮想軸線−Ａに沿った、蓄電セル１０５及び本体１０１の一部を切り取った描写である。
【０１０９】
図１２に示されるように、蓄電セル１０５は多層を含む。多層から突き出しているのは、複数の導電性タブ６０２である。この断面には、複数の導電性タブ６０２が、総体として負極リード１２３を提供するために集められている。組み立て中に、負極リード１２３は適切な形状に形成されて電気パッド１１０の各々１つに接合され、また同一の処理が正極リード１２４に対しても行われる（この横断面図においては示されていない）。続いて、本体１０１は、チップキャップ１００に適した電解液１２６の実施例で満たされる。電解液１２６はリード線（１２３、１２４）及び蓄電セル１０５の内容物を湿らせる。
【０１１０】
幾つかの実施例では、エネルギー貯蔵セル１０５は、キャパシタの正極電極及び負極電極上に等しい質量の活性物質が設けられた、対称的なＥＤＬＣでもよい。しかしながら、電極及び電解液が完全には利用されないかもしれないため、等しい電極質量を有していることは、電解液内のアニオン及びカチオンのサイズが異なる場合に、ＥＤＬＣが可能な最大比静電容量を有することを防止しうる。幾つかの実施例では、この問題は、イオンのサイズに応じて電極質量を調節すること、例えば、ＥＤＬＣの比静電容量を増大することにより質量を釣り合わせることによって解決することができる。幾つかの実施例では、スタック２０１は、改善された質量の釣り合いを提供するために、不等数の正極層及び負極層を含んでいてもよい。
【０１１１】
結果として生じるチップキャップ１００は、典型的には競合的な装置を破壊する製造プロセスに対して堅牢である。そのような製造プロセスの一例は「リフロー」のそれである。リフロー処理では、構成部品は、はんだの流れを生じさせるのに十分な温度に加熱される。一般的に、電子部品の効率的な大量生産は、リフロー工程の使用を必要とする。更に、コンパクト設計は、構成部品によって使用されるスペースを制限するために表面実装装置をしばしば利用しており、また同様にリフロー処理に頼っている。
【０１１２】
一実施例では、チップキャップ１００は、推奨はんだリフロープロフィールに従ってプリント回路基板に実装される。時間対温度のグラフ図が図１３に提供される。図１３の例では、温度が毎秒摂氏三（３）度で予熱段階（「ソーク」と呼ばれる）まで増大される。予熱段階では、チップキャップ１００は、摂氏約１５０度から摂氏約１６０度までの間の温度で約１００秒間維持される。その後、温度は毎秒摂氏三（３）度でリフロー温度（「リフロー」と呼ばれる）まで増大される。摂氏約２６０度でリフロー温度に到達しうる。一般的に、摂氏２００度以上の時間は、約６０秒未満であるべきであり、その後、実装されたチップキャップ１００は摂氏約６度以下の割合で冷却される。
【０１１３】
幾つかの実施例では、チップキャップ１００は、１、２、３、４回又はそれ以上のリフローサイクル処理に応じて１０％、５％、２．５％又はそれ以下のキャパシタンスの劣化を示しうる。幾つかの実施例では、チップキャップ１００は、１、２、３、４回又はそれ以上のリフローサイクル処理に応じて１０％、５％、２．５％又はそれ以下のＥＳＲ増加を示しうる。幾つかの実施例では、リフロー処理は、有利にもキャパシタンスを増大させ、及び／又は、チップキャップのＥＳＲを減少させて、デバイスのシーズニング処理として本質的に動作してもよい。
【０１１４】
チップキャップ１００の評価は優れた性能を実証した。評価のための幾らかの背景を提供するために、幾つかの用語について紹介する。
【０１１５】
電気回路理論は、各々が回路に単に抵抗、キャパシタンス又はインダクタンスを与えると仮定された、理想抵抗器、キャパシタ及びインダクタを扱う。しかしながら、全ての構成部品は、これらのパラメータの各々の非零値を有している。特に、全ての物理的なデバイスは有限の電気抵抗を有する物質から構成され、その結果、物理的構成部品は、その他の特性に加えて、いくらかの抵抗を有する。ＥＳＲの物理的原因は問題のデバイスに依存する。
【０１１６】
固体電解質を有する非電解コンデンサ及び電解コンデンサでは、リード線及び電極の金属抵抗及び誘電体の損失が、ＥＳＲを引き起こす。セラミックコンデンサ用のＥＳＲの典型的な見積値は、０．０１〜０．１オームである。非電解コンデンサのＥＳＲは、かなり経時的に安定している傾向がある、すなわち、殆どの目的に対して、実際の非電解コンデンサは理想的な構成部品として扱うことができる。
【０１１７】
非固体電解質を有するアルミニウム及びタンタル電解コンデンサは、数オームまで、非常に高いＥＳＲ値を有する。より高いキャパシタンスの先行技術の電解コンデンサは、より低いＥＳＲを有する。ＥＳＲは、キャパシタの自己共振周波数まで周波数とともに減少する。特にアルミニウム電解質での重大な問題は、ＥＳＲが使用とともに経時的に増大するということである。測定されたキャパシタンスが許容誤差範囲内に留まっていても、ＥＳＲは回路故障及び構成部品の破損をさえ引き起こすのに十分な程に増大する場合がある。これは正常なエージングで起こっているものの、高温及び大きなリプル電流はその問題を悪化させる。著しいリプル電流を有する回路では、ＥＳＲの増加が熱放散を増大させ、それによりエージングを加速するであろう。
【０１１８】
高温運転に対して評価され且つ基本的な消費者等級部品より高品質な電解コンデンサは、ＥＳＲ増加により早期に使用不可能にはなりにくい。安価な電解コンデンサは、８５°Ｃで１０００時間未満の寿命と評価されうる。より高い等級の部品は、典型的には、最大の定格温度で数千時間で評価される。ＥＳＲが重要な場合には、より高い温度定格、「低ＥＳＲ」又は別に必要とされるより大きなキャパシタンスを有する一部の仕様は有利でありうる。
【０１１９】
ここでの種類のチップキャップは、厳しい条件の下で優れた性能を実証した。幾つかの実施例では、チップキャップは、少なくとも、２．０Ｖ、２．１Ｖ、２．２Ｖ  ２．３Ｖ、２．４Ｖ、２．５Ｖ、３．０Ｖ、又はそれ以上の動作電圧を有しうる。幾つかの実施例では、チップキャップは、少なくとも、３００ｍＦ、４００ｍＦ、４５０ｍＦ、５００ｍＦ又はそれ以上のキャパシタンスを有しうる。幾つかの実施例では、チップキャップは、少なくとも、４．０Ｊ／ｃｃ、４．５Ｊ／ｃｃ、５．０Ｊ／ｃｃ、５．１Ｊ／ｃｃ、又はそれ以上のエネルギー密度を有しうる。幾つかの実施例では、チップキャップは、少なくとも１５Ｗ／ｃｃ、少なくとも２０Ｗ／ｃｃ、少なくとも２２Ｗ／ｃｃ、又はそれ以上のピークパワー密度を有しうる。幾つかの実施例では、本装置は、５００ｍΩ以下の等価直列抵抗、４００ｍΩ以下の等価直列抵抗、３００ｍΩ以下の等価直列抵抗を有しうる。幾つかの実施例では、本装置は、少なくとも、６５°Ｃ、７５°Ｃ、８５°Ｃ、１００°Ｃ、１２５°Ｃ、１５０°Ｃ、又はそれ以上の動作温度定格を有しうる。一般的に、前述の性能パラメータは単一のエネルギー貯蔵セルを収納しているチップキャップを使用して達成されうる。拡張性能（例えば、高電圧動作）は、複数のチップキャップ及び／又は複数のエネルギー貯蔵セルを組み込んだチップキャップを使用することにより達成されうる。
【０１２０】
酷使試験では、ここに記述された種類のチップキャップは、少なくとも３０％未満のキャパシタンス劣化及び１００％未満の等価直列抵抗増加を示しつつ、少なくとも２．０Ｖ又は２．１Ｖ又はそれ以上（例えば、２．５V、３．０V又はそれ以上）の動作電圧及び６５°C, ８５°C, １００°Ｃ又はそれ以上の動作温度で、少なくとも１，０００、少なくとも１，５００、少なくとも２，０００時間、又はそれ以上の動作寿命を実証しうる。幾つかの実施例では、前述の動作寿命は、少なくとも１００°Ｃ、２００°Ｃ、３００°Ｃ、又はそれ以上のピーク温度で、少なくとも３０秒、６０秒、１２０秒、１８０秒、２４０秒、３６０秒、又はそれ以上の、少なくとも１、２、３、４、５、６、又はそれ以上の回数の温度サイクルを有するリフロー処理を使用して、本装置をプリント回路基板にはんだ付けした後に、実証されうる。有利には、前述の酷使試験性能のレベルは、非酷使条件の下で２，０００時間を遙かに超える動作寿命に相当すると予想される。例えば、幾つかの代表的な応用例（例えば、企業のコンピュータ環境内のソリッドステートドライブのための維持電力を提供すること）において、チップキャップは、何千、何万、何十万、又は何百万回もの充放電サイクルを必要とする条件の下でさえ、５，０００時間、７，５００時間、１０，０００時間、１２，５００時間、又はそれ以上の動作寿命を有しうる。
【０１２１】
図１４〜１６は、チップキャップ１００の実施例に対する性能の態様を表している。図１４は、８５°Ｃで作動する試料チップキャップ用のＥＳＲ性能データを表す。グラフに示されるように、該温度で３８００時間に対して、チップキャップ性能のＥＳＲ劣化は９８パーセントである。比較データは図１５に提供され、それは先行技術デバイスに対する実質的により大きなＥＳＲ劣化を示している。チップキャップ用の追加の性能データは図１６に提供される。図１６において、８５°Ｃのキャパシタンス劣化データは、３８００時間の試験後に、初期セル性能の７２％だけである。
【０１２２】
図１７Ａ〜１７Ｂは、チップキャップ１００の実施例に対する性能の態様を表す。図１７Ａは、２．１Ｖの電圧で８５°Ｃで作動する試料チップキャップ用のＥＳＲ性能データを表す。グラフに示されるように、該温度及び電圧で２，５００時間に対して、チップキャップ性能のＥＳＲ劣化は４０パーセント未満である。チップキャップ用の追加の性能データは図１７Ｂに提供される。図１７Ｂにおいて、２．１Ｖの電圧で８５°Ｃでのキャパシタンス劣化データは、２，５００時間の試験後に、初期セル性能の１４％未満である。尚、はんだリフロー処理をチップキャップに成功裡に行った後に、試験が行われた。
【０１２３】
図１８Ａ〜１８Ｂは、チップキャップ１００の実施例に対する性能の態様を表す。図１８Ａは、２．１Ｖの電圧で１００°Ｃで作動する試料チップキャップ用のＥＳＲ性能データを表す。グラフに示されるように、該温度及び電圧で１，５００時間に対して、チップキャップ性能のＥＳＲ劣化は６５パーセント未満である。チップキャップ用の追加の性能データは図１８Ｂに提供される。図１８Ｂにおいて、２．１Ｖの電圧で１００°Ｃでのキャパシタンス劣化データは、１，５００時間の試験後に、初期セル性能の１４％未満である。尚、はんだリフロー処理をチップキャップに成功裡に行った後に、試験が行われた。
【０１２４】
図１９に言及すると、チップキャップ１００を利用しうるコンピューティング装置５００の例が示される。コンピューティング装置５００は、パーソナルコンピュータ（ＰＣ）５０１、ラップトップ５０２、タブレット５０３、モバイルデバイス（スマートフォンのようなもの）及びサーバー５０５のいずれか１つでもよい。他の種類のコンピューティング装置が含まれていてもよい。例は、産業用システム、住宅用システム（電化製品、ホームエレクトロニクス等）だけでなく自動車システム用のコントローラーを含む。要するに、チップキャップ１００を利用するコンピューティング装置は、基板レベル電力が求められる、あらゆる電子デバイス（例えば、企業コンピューティングにおいて使用されるソリッドステートドライブ）を含みうる。幾つかの実施例では、例えば、チップが１００°Ｃ、１２５°Ｃ、１５０°Ｃ又はそれ以上の動作温度定格を有する場合、チップキャップは、石油及びガスの採掘及び生産の分野において知られている極端なダウンホール条件で使用されてもよい。
【０１２５】
示された図においては、チップキャップ１００は、コンピューターメモリ５０１へ電力を供給するために使用される。記憶装置５１０は如何なる種類のメモリでもよい。チップキャップ１００からの電力を変換するのに適したパワーコンバータ及びコントローラーは、そのようなデバイスが当該技術分野において知られているので、ここには示されない。
【０１２６】
図２０に言及すると、ここに開示された種類のチップキャップを組み立てるための処理フローが示されている。ステップ２００１では、電極ロールが提供される。電極ロールは、金属箔集電器の対向面に炭素質エネルギー貯蔵媒体を有する両面電極ロールでもよい。ステップ２００２では、炭素質エネルギー貯蔵媒体の一部は、集電器の細長片を露出するために、（例えば擦過によって）除去される。ステップ２００３では、上記ロールの露出部分から形成される導電性タブと共に、左手系及び右手系電極層は該ロールから打ち抜かれ又は切り出される。ステップ２００４では、ここに詳細に記載された種類のスタックを形成するために、打ち抜かれた電極層はセパレーターに組み付けられる。ステップ２００５では、いかなる余分なセパレーターもカットされ、またスタックは導電性タブが該スタックから延びるように固定される。ステップ２００６では、電極スタックは水分を除去するために真空乾燥される。ステップ２００７では、スタックはそれぞれのパッケージの開いた本体内へ移動される。ステップ２００８では、ここに詳述されるように、スタックからパッケージ内の接触パッドまでが電気的に接続される。ステップ２００９では、スタックはパッケージ内に配置される。ステップ２０１０では、電解液がスタックの電極層を湿らせるために分配される。ステップ２０１１では、蓋がパッケージに載せられる。ステップ２０１２では、蓋は気密封止を形成するためにパッケージに溶接される。ステップ２０１３では、完成したチップキャップは目視検査及び電気的試験を受ける。ステップ２０１４では、チップキャップは、例えば、当該技術分野においてよく知られているピックアンドプレース設置技術に適したフォーマットでパッケージをテーピングして巻き取ることによって、パッケージ化される。
【０１２７】
一般的に、ここで使用されている用語「メモリ」は、コンピュータでの即時使用のための情報を貯蔵するコンピューターハードウェア集積回路を指し、また、用語「一次的記憶装置」と同義である。コンピューターメモリは高速で動作し、例えばランダムアクセスメモリ（ＲＡＭ）であり、低速アクセス情報を提供するが高い容量を提供する記憶装置から区別されるものである。
【０１２８】
用語「記憶装置」、「一次記憶装置」、「メインメモリ」、「システムメモリ」及び他の同様の用語は、アドレス可能な半導体メモリ、すなわち、例えば一次記憶装置として使用されるばかりでなくコンピュータ及び他のデジタル電子デバイスにおいて他の目的でも使用されるシリコン系トランジスタを含む集積回路に、しばしば関連付けられる。揮発性及び不揮発性である２つの主要な種類の半導体メモリがある。不揮発性メモリの例は、フラッシュメモリ（二次記憶装置として使用される）及びＲＯＭ、ＰＲＯＭ、ＥＰＲＯＭ及びＥＥＰＲＯＭメモリ（ＢＩＯＳのようなファームウェアを記憶するために使用される）である。揮発性メモリの例は、典型的にはダイナミックランダムアクセスメモリ（ＤＲＡＭ）である一次記憶装置と、典型的には高速であるがエネルギーを消費してＤＲＡＭより低い記憶領域密度を提供するスタティックランダムアクセスメモリ（ＳＲＡＭ）である高速なＣＰＵキャッシュメモリとである。
【０１２９】
揮発性メモリは、記憶させた情報を維持するために電力を必要とするコンピューターメモリである。殆どの現代の半導体揮発性メモリは、スタティックＲＡＭ（ＳＲＡＭ）又はダイナミックＲＡＭ（ＤＲＡＭ）のいずれかである。電源が接続されている限り、ＳＲＡＭはその内容を保持する。ダイナミックＲＡＭはインターフェース及び制御のためにはより複雑であり、その内容を失うことを防止するために規則的なリフレッシュサイクルを必要とする。
【０１３０】
不揮発性メモリは、給電されなかった時でさえ、記憶させた情報を保持することができるコンピューターメモリである。不揮発性メモリの例は、リードオンリーメモリ（ＲＯＭを参照）、フラッシュメモリ、殆どの種類の磁気コンピュータ記憶装置（例えば、ハードディスクドライブ、フロッピーディスク及び磁気テープ）、光ディスク、及び紙テープや穿孔カードのような初期のコンピュータ記憶方法を含む。近い将来の不揮発性メモリ技術は、ＦｅＲＡＭ、ＣＢＲＡＭ、ＰＲＡＭ、ＳＴＴ−ＲＡＭ、ＳＯＮＯＳ、ＲＲＡＭ（登録商標）、レーストラックメモリ、ＮＲＡＭ、スリーディークロスポイント及びミリピードメモリを含む。
【０１３１】
三番目のカテゴリーの記憶装置は「半揮発性」である。用語「半揮発性」は、電源切断後の或る限定された不揮発性の持続時間を有するがその後データが最終的に失われるメモリを一般的に示す。半揮発性メモリを使用する場合の典型的なゴールは、真の不揮発性メモリの幾つかの利点を提供しながら、揮発性メモリに関連した高性能／耐久性／等々を提供することである。
【０１３２】
ソリッドステートドライブ（ＳＳＤ）は、データを永続的に保存するためのメモリとして集積回路アセンブリを使用するソリッドステート記憶デバイスである。ＳＳＤは移動する機械部品を有していない。これは、回転するディスク及び移動可能な読取り／書込みへッドを含むハードディスクドライブ（ＨＤＤ）又はフロッピーディスクのような従来の電気機械駆動装置からＳＳＤを区別する。電気機械駆動装置と比較して、ＳＳＤは、典型的には、物理的なショックにより強く、静かに動作し、より速いアクセスタイム及びより低いレイテンシーを有している。
【０１３３】
２０１７時点で、殆どのＳＳＤは、電源喪失時にもデータを保持する一種の不揮発性メモリであるＮＡＮＤ系フラッシュメモリを使用する。電源喪失後に高速アクセスを必要とするが必ずしもデータの永続性を必要としない用途に対しては、ＳＳＤはランダムアクセスメモリ（ＲＡＭ）から構成されてもよい。そのようなデバイスは、外部電源の喪失後の或る期間の間データを保持するために、統合電源としてバッテリーを用いてもよい。
【０１３４】
しかしながら、全てのＳＳＤはまだデータを電荷に保存しており、それは、もし電力の無い状態のままにされれば、時間の経過と共にゆっくり漏れる。これは、（耐久定格を超過した）記憶装置を疲弊させて、典型的には記憶装置内のデータをいつしか失わせる始める。従って、現在のＳＳＤはアーカイブの目的に適していない。
【０１３５】
従って、ＳＳＤの性能は、改善された電源の付加で実質的に改善される得る。多くのＳＳＤが、揮発性メモリを不揮発性メモリに書き込むためにＤＲＡＭモジュールにバックアップ電力を提供するためにキャパシタを使用する。あいにく、利用可能なキャパシタは大きくて、低機能を示す。
【０１３６】
要するに、ＳＳＤ環境は、ウルトラキャパシタ技術だけでなく全ての容量性エネルギー貯蔵に対してユニークな難題を提示する。容量性記憶装置は、揮発性メモリ（ＳＲＡＭ／ＤＲＡＭ）に保存されたデータを不揮発性メモリ（ＮＡＮＤ、ＦＬＡＳＨ（登録商標））内へ転送するための内蔵電気エネルギーバックアップとして使用される。その動作は、電力系統の事故の場合にもデータが失われないことを保証する上で、重要である。コンピューティング記憶装置はほとんど全ての商業部門にとってさらに重要になっていくので、きわめて信頼できるメモリバックアップの解決策の必要性は最優先事項である。
【０１３７】
このように、電気回路に電力を供給するためのエネルギー蓄積装置の実施例について紹介したので、幾つかの追加の態様がここで提示される。
【０１３８】
ここでの教示の態様を提供するために、様々な他の構成要素が含まれ、また必要とされうる。例えば、追加の物質、物質の組合せ及び／又は物質の省略はここでの教示の範囲内において追加の実施例を提供するために使用されてもよい。
【０１３９】
ここでの教示の様々な変更が行われてもよい。一般的に、変更は、ユーザー、デザイナー、製造業者又は他の同様の利害関係者の必要に応じて設計されてもよい。その変更は、その当事者によって重要であると考えられる性能の特定の基準を満たすように意図されてもよい。
【０１４０】
添付された請求項又は請求項の要素は、語「ための手段」又は「ためのステップ」が特定の請求項において明示的に使用されていなければ、３５Ｕ．Ｓ．Ｃ．§１１２（ｆ）を発動するように解釈すべきではない。
【０１４１】
本発明又はその実施例の要素を紹介する場合、冠詞「ａ」、「ａｎ」、「ｔｈｅ」はその要素の１つ以上があることを意味するように意図される。同様に、形容詞「ａｎｏｔｈｅｒ」は、要素を紹介するために使用された時、１つ以上の要素を意味するように意図される。用語「ｉｎｃｌｕｄｉｎｇ」及び「ｈａｖｉｎｇ」は、記載された要素以外の追加要素があるかもしれないように包括的になるように意図される。用語「例示的な」は、最上の例を意味するようには意図されない。寧ろ、「ｅｘｅｍｐｌａｒｙ」は多くの可能な実施例のうちの１つである実施例を指している。
【０１４２】
本発明は例示的な実施例を参照して記載されたが、当業者には、本発明の範囲から逸脱することなく、様々な変更を行うことが可能であり、また諸構成要素を均等物で代替し得ることが、理解されよう。また、多くの改変が、本質的な範囲から逸脱することなく、特定の機器、状況又は物質を本発明の教示に適応させるために為されることが、当業者には理解されよう。従って、本発明は、この発明を実施するために考案された最良の形態として開示された特定の実施例に限定されず、添付の請求の範囲に属する全ての実施例を包含するものとする。
【図１】
2020536391.tif 000003
【図２】
2020536391.tif 000004
【図３】
2020536391.tif 000005
【図４】
2020536391.tif 000006
【図５】
2020536391.tif 000007
【図６】
2020536391.tif 000008
【図７】
2020536391.tif 000009
【図８】
2020536391.tif 000010
【図９】
2020536391.tif 000011
【図１０】
2020536391.tif 000012
【図１１】
2020536391.tif 000013
【図１２】
2020536391.tif 000014
【図１３】
2020536391.tif 000015
【図１４】
2020536391.tif 000016
【図１５】
2020536391.tif 000017
【図１６】
2020536391.tif 000018
【図１７】
2020536391.tif 000019
【図１８】
2020536391.tif 000020
【図１９】
2020536391.tif 000021
【図２０】
2020536391.tif 000022
【国際調査報告】
2020536391.tif 000023
2020536391.tif 000024
2020536391.tif 000025
2020536391.tif 000026
2020536391.tif 000027